(57)【要約】  弾性率が１００ｋＰａ以上２０００ｋＰａ以下、含水率が１０質量％以下、引張伸度が５０％以上３０００％以下、ホウ酸緩衝液に対する動的接触角（前進）が８０°以下である医療デバイス。本発明は、従来の医療デバイスにおいて問題とされていた体外表面または体内表面との接触時に表面に貼り付く現象を大幅に低減ないし回避できる。【特許請求の範囲】
【請求項１】
弾性率が１００ｋＰａ以上２０００ｋＰａ以下、
含水率が１０質量％以下、
引張伸度が５０％以上３０００％以下、
ホウ酸緩衝液に対する動的接触角（前進）が８０°以下である医療デバイス。
【請求項２】
ホウ酸緩衝液による湿潤時の表面摩擦係数比（Ｑａ）が２以下である請求項１に記載の医療デバイス；
ただし、Ｑａ＝ＭＩＵａ／ＭＩＵｏ
ここで、ＭＩＵａは前記医療デバイスの、前記ホウ酸緩衝液による湿潤時における平滑な石英ガラス板との間の表面摩擦係数を表す；ＭＩＵｏは“アキュビュー（登録商標）オアシス”の、前記ホウ酸緩衝液による湿潤時における平滑な石英ガラス板との間の表面摩擦係数を表す。
【請求項３】
生理食塩水による湿潤時の表面摩擦係数比（Ｑｂ）が３以下である請求項１に記載の医療デバイス；
ただし、Ｑｂ＝ＭＩＵｂ／ＭＩＵｏ
ここで、ＭＩＵｂは前記医療デバイスの、前記生理食塩水による湿潤時における平滑な石英ガラス板との間の表面摩擦係数を表す；ＭＩＵｏは“アキュビュー（登録商標）オアシス”の、ホウ酸緩衝液による湿潤時における平滑な石英ガラス板との間の表面摩擦係数を表す。
【請求項４】
生理食塩水による湿潤時の表面摩擦係数比（Ｑｂ）とホウ酸緩衝液による湿潤時の表面摩擦係数比（Ｑａ）の差（Ｑｂ−Ｑａ）が１．６以下である請求項１に記載の医療デバイス；
ただし、Ｑａ＝ＭＩＵａ／ＭＩＵｏ
Ｑｂ＝ＭＩＵｂ／ＭＩＵｏ
ここで、ＭＩＵａは前記医療デバイスの、前記ホウ酸緩衝液による湿潤時における平滑な石英ガラス板との間の表面摩擦係数を表す；ＭＩＵｂは前記医療デバイスの、前記生理食塩水による湿潤時における平滑な石英ガラス板との間の表面摩擦係数を表す；ＭＩＵｏは“アキュビュー（登録商標）オアシス”の、前記ホウ酸緩衝液による湿潤時における平滑な石英ガラス板との間の表面摩擦係数を表す。
【請求項５】
前記医療デバイスが基材を含み、該基材の表面の少なくとも一部に、酸性ポリマーおよび塩基性ポリマーからなる層が形成された請求項１〜４のいずれかに記載の医療デバイス。
【請求項６】
基材を、第１のポリマーを含有する第１溶液と接触させて、前記第１のポリマーを前記基材上に非共有結合的に適用する第１工程から該基材を第ｎのポリマーを含有する第ｎ溶液と接触させて、前記第ｎのポリマーを前記基材上に非共有結合的に適用する第ｎ工程（ｎは２以上の整数）まで、合計ｎ個の工程を経て、ＬｂＬコーティングを基材に適用して医療デバイスを得る、医療デバイスの製造方法であって、
前記第１溶液〜第ｎ溶液のいずれか一つの第（ｋ−１）溶液（ｋは２以上ｎ以下の整数）を、クオーツクリスタルマイクロバランス測定法（ＱＣＭ）用の水晶振動子センサーに接触させ、その後速やかに水晶振動子センサーを純水で洗浄後、乾燥させて、前記ＱＣＭによって共振周波数を測定して測定値Ｆｋ−１を得、
続けてこの水晶振動子センサーに第ｋ溶液を接触させ、その後速やかに水晶振動子センサーを純水で洗浄後、乾燥させて、前記ＱＣＭによって共振周波数を測定して測定値Ｆｋを得た際、
前記Ｆｋ−前記Ｆｋ−１が１５００以上である第（ｋ−１）溶液および第ｋ溶液を用いる医療デバイスの製造方法；
ここで、前記水晶振動子センサーは、共振周波数９ＭＨｚ、ＡＴカット、金電極のものを用い、前記ＱＣＭは基本周波数２７ＭＨｚ、室温（約２５℃）で測定する。
【請求項７】
ＬｂＬコーティングを医療デバイスに適用するためのコーティング溶液の組み合わせであって、
基材上に第１のポリマーを非共有結合的に適用するための、前記第１のポリマーを含有するコーティング溶液を第１溶液とし、
該基材上に第ｋのポリマーを非共有結合的に適用するための、前記第ｋのポリマーを含有するコーティング溶液を第ｋ溶液（ｋは２以上ｎ以下の整数、ｎは２以上の整数）とした、第１溶液〜第ｎ溶液からなるコーティング溶液の組み合わせにおいて、
クオーツクリスタルマイクロバランス測定法（ＱＣＭ）用の水晶振動子センサーを、第１溶液に２５℃、３０分間浸漬し、その後速やかに水晶振動子センサーを純水で洗浄後、乾燥させて、前記ＱＣＭによって共振周波数を測定して測定値Ｆ１を得、
続けてこの水晶振動子センサーを、第２のポリマーを含有する第２溶液に２５℃、３０分間浸漬し、その後速やかに水晶振動子センサーを純水で洗浄後、乾燥させて、前記ＱＣＭによって共振周波数を測定して測定値Ｆ２を得、
以後、同様に測定値Ｆｎまでの測定を順次行ったときに、
いずれか一つのＦｋ−Ｆｋ−１が１５００以上となるコーティング溶液の組み合わせ；
ここで、前記水晶振動子センサーは、共振周波数９ＭＨｚ、ＡＴカット、金電極のものを用い、前記ＱＣＭは基本周波数２７ＭＨｚ、室温（約２５℃）で測定する。
【請求項８】
弾性率が１００ｋＰａ以上２０００ｋＰａ以下、含水率が１０質量％以下、引張伸度が５０％以上３０００％以下、ホウ酸緩衝液に対する動的接触角（前進）が８０°以下である、眼に装用される低含水性軟質眼用デバイスであって、該低含水性軟質眼用デバイスの少なくとも一部に虹彩様のパターンが形成されている低含水性軟質眼用デバイス。
【請求項９】
低含水性軟質基材の表面の少なくとも一部に、酸性ポリマーおよび塩基性ポリマーからなる層が形成された低含水性軟質眼用デバイスであって、該低含水性軟質眼用デバイスの少なくとも一部に虹彩様のパターンが形成されている低含水性軟質眼用デバイス。
【請求項１０】
前記パターンは、円環状をなす遮光性のパターンであって、前記パターンの中心に直径２．０ｍｍ以下の光学的瞳孔が形成された請求項８または９記載の低含水性軟質眼用デバイス。
【請求項１１】
前記パターンは、虹彩の表面を覆うことで前記虹彩を擬似的に着色する請求項８〜１０のいずれかに記載の低含水性軟質眼用デバイス。
【請求項１２】
眼に装用される低含水性軟質コンタクトレンズであって、
前記眼との間の涙液交換を促進するパターンが形成されている低含水性軟質コンタクトレンズ。
【請求項１３】
前記パターンが、貫通孔、溝、およびひだ構造から選ばれた少なくとも１種である請求項１２に記載の低含水性軟質コンタクトレンズ。
【請求項１４】
樹脂製モールドを用いて基材を成型した後、基材を該樹脂製モールドから分離する前に、前記基材の穿孔を行う低含水性軟質コンタクトレンズの製造方法。
【発明の詳細な説明】
【技術分野】
【０００１】
本発明は、医療デバイス、コーティング溶液の組合せおよび医療デバイスの製造方法に関するものである。
【背景技術】
【０００２】
軟質の医療デバイスの一例として、市販の軟質眼用レンズであるソフトコンタクトレンズがある。市販のソフトコンタクトレンズには２５％程度〜８０％程度の含水率を有するハイドロゲル素材が一般的に用いられている。しかしながら、ハイドロゲル素材からなる含水性ソフトコンタクトレンズは、水を含んでいるためにコンタクトレンズから水が蒸発する現象が生じる。これにより、ある一定割合のコンタクトレンズ装用者は、裸眼のときよりも強い乾燥感をおぼえ、不快と感じる場合があった。中にはコンタクトレンズドライアイといわれる症状を訴える者も存在した。また、ハイドロゲル素材からなる含水性ソフトコンタクトレンズは、涙液中の成分によって汚染されやすく、しかも多量の水を含んでいることから、細菌繁殖のリスクもあった。【０００３】
一方、高酸素透過性の低含水性ソフトコンタクトレンズとしては、例えば分子鎖両末端がビニルメチルシリル基で封鎖されたポリジメチルシロキサンとメチルハイドロジェンポリシロキサンとの混合物に白金系の触媒を加え、モールディング法で加熱硬化させる方法で得られるシリコーンラバーレンズが知られている（例えば、特許文献１を参照）。【０００４】
また、複数の重合性官能基を有するポリシロキサンを主体とした酸素透過性の高いコンタクトレンズ材料も特許文献２〜７等に記載されている。このうち、特許文献６には、２官能性有機シロキサンマクロマー単独で、または他のモノマーと共重合させて得られる重合体からなるコンタクトレンズ材料が開示されており、共重合に用いられるモノマーとしてはアクリル酸フルオロアルキルエステルまたはメタクリル酸フルオロアルキルエステル、およびアクリル酸アルキルエステルまたはメタクリル酸アルキルエステルが開示されている。【０００５】
ところで、従来の高酸素透過性の低含水性ソフトコンタクトレンズにも次のような問題点が見られた。まずシリコーンラバーレンズについては、レンズ表面の疎水性を改善するために施した親水化処理層が剥離したり、弾力性が大きすぎるために角膜への固着が起こったりするなどの欠点があって、広く実用化されるまでには到らなかった。【０００６】
また、複数の重合性官能基を有するポリシロキサンを主体とする材料は、酸素透過性が高く、柔軟性も持ち合わせており、コンタクトレンズに適する材料の１つと考えられる。しかしながら、重合後のレンズ表面に粘着性が残るために角膜に固着する懸念があり、またレンズの柔軟性と耐折り曲げ性などの機械物性のバランスが不十分であった。【０００７】
軟質眼用レンズの表面を改質する方法に関しては、種々知られているが、その中で二種類以上のポリマー材料の層を１層ずつコーティングして積層する方法が知られている（例えば、特許文献８〜１０を参照）。中でも二つの反対の荷電を有するポリマー材料を１層ずつ交互にコーティングする方法は、ＬｂＬ法などと呼ばれ、材料の各々の層が、異なる材料の他の層と非共有結合的に結合されると考えられている。【０００８】
しかしながら、特許文献１が開示する方法の有用性が明示されている高酸素透過性の軟質眼用レンズは、シリコーンハイドロゲル素材のものだけであり、低含水性の軟質眼用レンズに対する有用性は知られていなかった。また、従来のＬｂＬコーティングは４層〜２０層程度といった多層で行われており、製造工程が長くなり製造コストの増大を招くおそれがあった。【０００９】
また、上述したソフトコンタクトレンズでは、レンズに対して虹彩様の略環状のマスクである虹彩パターンを形成することによって、レンズ装用者の虹彩部分の色または大きさを変えることができるコンタクトレンズが知られている（例えば、特許文献１１，１２参照）。また、上述した虹彩パターンの略中心に孔（ピンホール）を形成することによって、遠視、近視、老視の区別なく明視することができるコンタクトレンズが知られている（例えば、特許文献１３，１４参照）。しかしながら、上述した方法により作製したコンタクトレンズ（低含水性軟質眼用デバイス）に対して虹彩パターンを形成すると、上述した問題と同様の問題が生じていた。【００１０】
さらに、上述したソフトコンタクトレンズにおいて、コンタクトレンズ上に涙液交換促進パターンを形成することによって、レンズ装用中に涙液を交換することができるコンタクトレンズが知られている（例えば、特許文献１５〜１８参照）。しかしながら、上述した方法により作製したコンタクトレンズに対して涙液交換促進パターンを形成すると、上述した問題と同様の問題が生じていた。
【先行技術文献】
【特許文献】
【００１１】
【特許文献１】特開昭５４−８１３６３号公報
【特許文献２】特開昭５４−２４０４７号公報
【特許文献３】特開昭５６−５１７１５号公報
【特許文献４】特開昭５９−２２９５２４号公報
【特許文献５】特開平２−１８８７１７号公報
【特許文献６】特開平５−５８６１号公報
【特許文献７】特表２００７−５２６９４６号公報
【特許文献８】特表２００２−５０１２１１号公報
【特許文献９】特表２００５−５３８４１８号公報
【特許文献１０】特表２００９−５４０３６９号公報
【特許文献１１】特開２００６−３０９１０１号公報
【特許文献１２】特表２００７−５３７４９２号公報
【特許文献１３】特表平９−５０２５４２号公報
【特許文献１４】特開平１１−２４２１９１号公報
【特許文献１５】特開昭５６−１６１４３６号公報
【特許文献１６】特表２００４−５１０１９９号公報
【特許文献１７】特表２００５−５００５５４号公報
【特許文献１８】特表２００６−５１５６８８号公報
【発明の概要】
【発明が解決しようとする課題】
【００１２】
ところで、上述した低含水性の軟質眼用レンズのように、体外表面または体内で用いられる低含水性である軟質の医療デバイスにおいても同様の問題があった。特に、体液等を含む体表面と接触する、または体内に導入される医療デバイスでは、体液等の液体と接触した際に表面に貼り付く現象が生じるため、上述した機械物性および低含水性を維持するとともに、易滑性を向上させる必要がある。【００１３】
本発明は、上記に鑑みてなされたものであって、機械物性および低含水性を維持するとともに、体表面または体内表面との接触時に表面に貼り付く現象、あるいは角膜への貼り付き感を大幅に低減ないし回避できる医療デバイス、この医療デバイスに適用するためのコーティング溶液の組合せおよび医療デバイスの製造方法を提供することを目的とする。【００１４】
また本発明は、良好な涙液交換が可能な低含水性軟質コンタクトレンズを提供することを目的とする。また、優れた低含水性軟質コンタクトレンズを簡便なプロセスで安価に製造することを目的とする。
【課題を解決するための手段】
【００１５】
本発明にかかる医療デバイスは、以下の態様を含む。【００１６】
〔Ａ１〕弾性率が１００ｋＰａ以上２０００ｋＰａ以下、好ましくは２００ｋＰａ以上１２００ｋＰａ以下、含水率が１０質量％以下、引張伸度が５０％以上３０００％以下、好ましくは１５０％以上３０００％以下、ホウ酸緩衝液に対する動的接触角（前進）が８０°以下である医療デバイス。【００１７】
〔Ａ２〕ホウ酸緩衝液による湿潤時の表面摩擦係数比（Ｑａ）が２以下である〔Ａ１〕に記載の医療デバイス。ただし、Ｑａ＝ＭＩＵａ／ＭＩＵｏ。ここで、ＭＩＵａは該医療デバイスの、ホウ酸緩衝液による湿潤時における平滑な石英ガラス板との間の表面摩擦係数を表す。ＭＩＵｏは“アキュビュー（登録商標）オアシス”の、ホウ酸緩衝液による湿潤時における平滑な石英ガラス板との間の表面摩擦係数を表す。ここで、“アキュビュー（登録商標）オアシス”とは、United States Adopted Names において senofilcon A の名称で登録された材質のコンタクトレンズであり、好ましくは２０１１年８月時点で日本国内で流通している製品と同等のコンタクトレンズである。【００１８】
〔Ａ３〕生理食塩水による湿潤時の表面摩擦係数比（Ｑｂ）が３以下である〔Ａ１〕に記載の医療デバイス。ただし、Ｑｂ＝ＭＩＵｂ／ＭＩＵｏ。ここで、ＭＩＵｂは該医療デバイスの、生理食塩水による湿潤時における平滑な石英ガラス板との間の表面摩擦係数を表す。ＭＩＵｏは“アキュビュー（登録商標）オアシス”の、ホウ酸緩衝液による湿潤時における平滑な石英ガラス板との間の表面摩擦係数を表す。【００１９】
また、上記において、前記生理食塩水による湿潤時の表面摩擦係数比（Ｑｂ）が２以下であることが好ましい。【００２０】
〔Ａ４〕生理食塩水による湿潤時の表面摩擦係数比（Ｑｂ）と前記ホウ酸緩衝液による湿潤時の表面摩擦係数比（Ｑａ）の差（Ｑｂ−Ｑａ）が１．６以下である〔Ａ１〕に記載の医療デバイス。ただし、Ｑａ＝ＭＩＵａ／ＭＩＵｏ；Ｑｂ＝ＭＩＵｂ／ＭＩＵｏ；ここで、ＭＩＵａは前記医療デバイスの、前記ホウ酸緩衝液による湿潤時における平滑な石英ガラス板との間の表面摩擦係数を表す。ＭＩＵｂは前記医療デバイスの、前記生理食塩水による湿潤時における平滑な石英ガラス板との間の表面摩擦係数を表す。ＭＩＵｏは“アキュビュー（登録商標）オアシス”の、前記ホウ酸緩衝液による湿潤時における平滑な石英ガラス板との間の表面摩擦係数を表す。【００２１】
〔Ａ５〕基材を含み、前記基材の表面の少なくとも一部に、酸性ポリマーおよび塩基性ポリマーからなる層が形成される〔Ａ１〕〜〔Ａ４〕のいずれかに記載の医療デバイス。【００２２】
〔Ａ６〕前記基材が、下記成分Ａの重合体、または下記成分Ａおよび成分Ｂとの共重合体を主成分とする〔Ａ５〕に記載の医療デバイス；
成分Ａ：１分子あたり複数の重合性官能基を有し、数平均分子量が６０００以上のポリシロキサン化合物；
成分Ｂ：フルオロアルキル基を有する重合性モノマー。【００２３】
〔Ａ７〕前記成分Ｂが（メタ）アクリル酸フルオロアルキルエステルである〔Ａ６〕に記載の医療デバイス。【００２４】
〔Ａ８〕前記酸性ポリマーおよび塩基性ポリマーからなる層が、前記酸性ポリマー溶液による処理を１回または２回、および前記塩基性ポリマー溶液による処理を１回または２回、合計で３回処理を行うことにより形成された〔Ａ５〕〜〔Ａ７〕のいずれかに記載の医療デバイス。【００２５】
〔Ａ９〕前記酸性ポリマー層および塩基性ポリマーからなる層が、２種の酸性ポリマー溶液による処理を２回および塩基性ポリマー溶液による処理を１回行うことにより形成された〔Ａ５〕〜〔Ａ７〕のいずれかに記載の医療デバイス。【００２６】
〔Ａ１０〕前記酸性ポリマーおよび塩基性ポリマーからなる層を形成する前記酸性ポリマーおよび前記塩基性ポリマーのうちの少なくとも１種が、水酸基およびアミド基から選ばれた基を有するポリマーである〔Ａ５〕〜〔Ａ９〕のいずれかに記載の医療デバイス。【００２７】
〔Ａ１１〕酸素透過係数[（ｃｍ２／ｓｅｃ）ｍＬＯ２／（ｍＬ・ｈＰａ）]が、１１３×１０−１１〜１１３０×１０−１１である〔Ａ１〕〜〔Ａ１０〕のいずれかに記載の医療デバイス。【００２８】
〔Ａ１２〕眼用レンズである〔Ａ１〕〜〔Ａ１１〕のいずれかに記載の医療デバイス。【００２９】
〔Ａ１３〕基材を、第１のポリマーを含有する第１溶液と接触させて、前記第１のポリマーを前記基材上に非共有結合的に適用する第１工程から該基材を第ｎのポリマーを含有する第ｎ溶液と接触させて、前記第ｎのポリマーを前記基材上に非共有結合的に適用する第ｎ工程（ｎは２以上の整数）まで、合計ｎ個の工程を経て、ＬｂＬコーティングを基材に適用して医療デバイスを得る、医療デバイスの製造方法であって、前記第１溶液〜第ｎ溶液のいずれか一つの第（ｋ−１）溶液（ｋは２以上ｎ以下の整数）を、クオーツクリスタルマイクロバランス測定法（ＱＣＭ）用の水晶振動子センサーに接触させ、その後速やかに水晶振動子センサーを純水で洗浄後、乾燥させて、前記ＱＣＭによって共振周波数を測定して測定値Ｆｋ−１を得、続けてこの水晶振動子センサーに第ｋ溶液を接触させ、その後速やかに水晶振動子センサーを純水で洗浄後、乾燥させて、前記ＱＣＭによって共振周波数を測定して測定値Ｆｋを得た際、前記Ｆｋ−前記Ｆｋ−１が１５００以上である第（ｋ−１）溶液および第ｋ溶液を用いる医療デバイスの製造方法。ここで、前記水晶振動子センサーは、共振周波数９ＭＨｚ、ＡＴカット、金電極のものを用い、前記ＱＣＭは基本周波数２７ＭＨｚ、室温（約２５℃）で測定する。
〔Ａ１４〕ＬｂＬコーティングを医療デバイスに適用するためのコーティング溶液の組み合わせであって、基材上に第１のポリマーを非共有結合的に適用するための、前記第１のポリマーを含有するコーティング溶液を第１溶液とし、該基材上に第ｋのポリマーを非共有結合的に適用するための、前記第ｋのポリマーを含有するコーティング溶液を第ｋ溶液（ｋは２以上ｎ以下の整数、ｎは２以上の整数）とした、第１溶液〜第ｎ溶液からなるコーティング溶液の組み合わせにおいて、クオーツクリスタルマイクロバランス測定法（ＱＣＭ）用の水晶振動子センサーを、第１溶液に２５℃、３０分間浸漬し、その後速やかに水晶振動子センサーを純水で洗浄後、乾燥させて、前記ＱＣＭによって共振周波数を測定して測定値Ｆ１を得、続けてこの水晶振動子センサーを、第２のポリマーを含有する第２溶液に２５℃、３０分間浸漬し、その後速やかに水晶振動子センサーを純水で洗浄後、乾燥させて、前記ＱＣＭによって共振周波数を測定して測定値Ｆ２を得、以後、同様に測定値Ｆｎまでの測定を順次行ったときに、いずれか一つのＦｋ−Ｆｋ−１が１５００以上となるコーティング溶液の組み合わせ。ここで、前記水晶振動子センサーは、共振周波数９ＭＨｚ、ＡＴカット、金電極のものを用い、前記ＱＣＭは基本周波数２７ＭＨｚ、室温（約２５℃）で測定する。【００３０】
また、本発明は以下の態様を含む。
〔Ｂ１〕、弾性率が１００ｋＰａ以上２０００ｋＰａ以下、含水率が１０質量％以下、引張伸度が５０％以上３０００％以下、ホウ酸緩衝液に対する動的接触角（前進）が８０°以下である眼に装用される低含水性軟質眼用デバイスであって、該低含水性軟質眼用デバイスの少なくとも一部に虹彩様のパターンが形成されている低含水性軟質眼用デバイス。【００３１】
〔Ｂ２〕低含水性軟質基材の表面の少なくとも一部に、酸性ポリマーおよび塩基性ポリマーからなる層が形成された低含水性軟質眼用デバイスであって、該低含水性軟質眼用デバイスの少なくとも一部に虹彩様のパターンが形成されている低含水性軟質眼用デバイス。【００３２】
〔Ｂ３〕前記低含水性軟質基材が、下記成分Ａの重合体、または下記成分Ａおよび成分Ｂとの共重合体を主成分とする〔Ｂ２〕に記載の低含水性軟質眼用デバイス；
成分Ａ：１分子あたり複数の重合性官能基を有し、数平均分子量が６０００以上のポリシロキサン化合物；
成分Ｂ：フルオロアルキル基を有する重合性モノマー。【００３３】
〔Ｂ４〕前記成分Ａが１分子あたり２個の重合性官能基を有するポリシロキサン化合物である〔Ｂ３〕に記載の低含水性軟質眼用デバイス。【００３４】
〔Ｂ５〕前記成分Ａが下記式（Ａ１）で表されるポリシロキサン化合物である〔Ｂ４〕に記載の低含水性軟質眼用デバイス。【００３５】
【化１】
2013024799.tif 000002
【００３６】
式中、Ｘ１およびＸ２はそれぞれ独立に重合性官能基を表す。Ｒ１〜Ｒ８はそれぞれ独立に、水素、炭素数１〜２０のアルキル基、フェニル基、および炭素数１〜２０のフルオロアルキル基から選ばれた置換基を表す。Ｌ１およびＬ２は、それぞれ独立に２価の基を表す。ａおよびｂは、それぞれ独立に０〜１５００の整数を表す。ただしａとｂは同時に０ではない。【００３７】
〔Ｂ６〕前記低含水性軟質基材がケイ素原子を５質量％以上含む〔Ｂ３〕〜〔Ｂ５〕のいずれかに記載の低含水性軟質眼用デバイス。【００３８】
〔Ｂ７〕前記成分Ｂが（メタ）アクリル酸フルオロアルキルエステルである〔Ｂ３〕に記載の低含水性軟質眼用デバイス。【００３９】
〔Ｂ８〕前記酸性ポリマーおよび塩基性ポリマーからなる層が、酸性ポリマーを１種以上、および塩基性ポリマーを１種以上含む〔Ｂ２〕〜〔Ｂ７〕のいずれかに記載の低含水性軟質眼用デバイス。【００４０】
〔Ｂ９〕前記酸性ポリマーおよび塩基性ポリマーからなる層が、酸性ポリマー溶液による処理を１回または２回、および塩基性ポリマー溶液による処理を１回または２回、合計で３回処理を行うことにより形成された〔Ｂ２〕〜〔Ｂ８〕のいずれかに記載の低含水性軟質眼用デバイス。【００４１】
〔Ｂ１０〕前記酸性ポリマーおよび塩基性ポリマーからなる層が、２種の酸性ポリマー溶液による処理を２回および塩基性ポリマー溶液による処理を１回行うことにより形成された〔Ｂ２〕〜〔Ｂ８〕のいずれかに記載の低含水性軟質眼用デバイス。【００４２】
〔Ｂ１１〕前記酸性ポリマーおよび塩基性ポリマーからなる層を形成する前記酸性ポリマーおよび前記塩基性ポリマーのうちの少なくとも１種が、水酸基およびアミド基から選ばれた基を有するポリマーである〔Ｂ２〕〜〔Ｂ１０〕のいずれかに記載の低含水性軟質眼用デバイス。【００４３】
〔Ｂ１２〕前記パターンは、円環状をなす遮光性のパターンであって、前記パターンの中心に直径２．０mm以下の光学的瞳孔を形成した〔Ｂ１〕〜〔Ｂ１１〕のいずれか一つに記載の低含水性軟質眼用デバイス。【００４４】
〔Ｂ１３〕前記パターンは、虹彩の表面を覆うことで前記虹彩を擬似的に着色する〔Ｂ１〕〜〔Ｂ１２〕のいずれか一つに記載の低含水性軟質眼用デバイス。【００４５】
また、本発明は以下の態様を含む。
〔Ｃ１〕眼に装用される低含水性軟質コンタクトレンズであって、前記眼との間の涙液交換を促進するパターンが形成されている低含水性軟質コンタクトレンズ。
〔Ｃ２〕前記パターンが、貫通孔、溝、およびひだ構造から選ばれた少なくとも１種である〔Ｃ１〕に記載の低含水性軟質コンタクトレンズ。
〔Ｃ３〕前記パターンが、前記貫通孔である〔Ｃ２〕に記載の低含水性軟質コンタクトレンズ。
〔Ｃ４〕基材を含み、該基材の表面の少なくとも一部に、酸性ポリマーおよび塩基性ポリマーからなる層が形成されている請求項〔Ｃ１〕〜〔Ｃ３〕のいずれかに記載の低含水性軟質コンタクトレンズ。
〔Ｃ５〕前記基材が、下記成分Ａの重合体、または下記成分Ａおよび成分Ｂとの共重合体を主成分とする〔Ｃ４〕に記載の低含水性軟質コンタクトレンズ；
成分Ａ：１分子あたり複数の重合性官能基を有し、数平均分子量が６０００以上のポリシロキサン化合物；
成分Ｂ：フルオロアルキル基を有する重合性モノマー。
〔Ｃ６〕前記成分Ｂが（メタ）アクリル酸フルオロアルキルエステルである〔Ｃ５〕に記載の低含水性軟質コンタクトレンズ。
〔Ｃ７〕前記酸性ポリマーおよび塩基性ポリマーからなる層が、酸性ポリマー溶液による処理を１回または２回、および塩基性ポリマー溶液による処理を１回または２回、合計で３回処理を行うことにより形成された〔Ｃ４〕〜〔Ｃ６〕のいずれかに記載の低含水性軟質コンタクトレンズ。
〔Ｃ８〕前記酸性ポリマーおよび塩基性ポリマーからなる層が、２種の酸性ポリマー溶液による処理を２回および塩基性ポリマー溶液による処理を１回行うことにより形成された〔Ｃ４〕〜〔Ｃ６〕のいずれかに記載の低含水性軟質コンタクトレンズ。
〔Ｃ９〕前記酸性ポリマーおよび塩基性ポリマーからなる層を形成する前記酸性ポリマーおよび前記塩基性ポリマーのうちの少なくとも１種が、水酸基およびアミド基から選ばれた基を有するポリマーである〔Ｃ４〕〜〔Ｃ８〕のいずれかに記載の低含水性軟質コンタクトレンズ。
〔Ｃ１０〕樹脂製モールドを用いて基材を成型した後、基材を該樹脂製モールドから分離する前に、前記基材の穿孔を行う低含水性軟質コンタクトレンズの製造方法。
【発明の効果】
【００４６】
本発明にかかる医療デバイス、この医療デバイスに適用するためのコーティング液、コーティング溶液の組合せおよび医療デバイスの製造方法は、機械物性および低含水性を維持するとともに、体外表面または体内表面との接触時に表面に貼り付く現象、あるいは角膜への貼り付き感を大幅に低減ないし回避することができる。また、本発明の医療デバイスは、低含水であることから細菌の繁殖リスクを低減することができる。また、本発明によれば、高い酸素透過性を有し、水濡れ性に優れ、柔軟で装用感に優れ、しかも耐折り曲げ性などの機械物性に優れた医療デバイスを提供することができる。さらに本発明の医療デバイスは簡便なプロセスで安価に製造できるという利点もある。【００４７】
本発明の一態様である低含水性軟質コンタクトレンズおよびその製造方法は、前述の効果とともに良好な涙液交換を可能とし、眼の健全性を維持する効果が期待できる。さらに本発明の一態様である低含水性軟質コンタクトレンズは簡便なプロセスで安価に製造できるという利点もある。
【図面の簡単な説明】
【００４８】
【図１】図１は、本発明の実施例にかかる医療デバイスのサンプルの表面摩擦係数を測定する装置を示す模式図である。ただし図１は、装置標準の測定治具および摩擦子をセットした状態を示す。
【図２】図２は、図１に示すＡ方向からみた本発明の実施例にかかる医療デバイスのサンプルの表面摩擦係数を測定するための測定治具および摩擦子の要部の構成を示す模式図である。
【図３】図３は、本発明の実施例にかかる医療デバイスのサンプルの表面摩擦係数を測定するための測定治具および摩擦子の要部の構成を示す部分断面図である。
【図４】図４は、本発明の実施の形態にかかる低含水性軟質眼用デバイスの虹彩パターンの一例を示す模式図である。
【図５】図５は、本発明の実施の形態にかかる低含水性軟質眼用デバイスの虹彩パターンの一例を示す模式図である。
【図６】図６は、本発明の実施の形態にかかる低含水性軟質コンタクトレンズの涙液交換促進パターンの一例を示す模式図である。
【図７】図７は、本発明の実施の形態の変形例１にかかる低含水性軟質コンタクトレンズの涙液交換促進パターンの一例を示す模式図である。
【図８】図８は、本発明の実施の形態の変形例２にかかる低含水性軟質コンタクトレンズの涙液交換促進パターンの一例を示す模式図である。
【発明を実施するための形態】
【００４９】
以下、本発明を実施するための形態を詳細に説明する。なお、以下の実施の形態により本発明が限定されるものではない。
【００５０】
本発明の医療デバイスは、体液等を含む体表面と接触するデバイス、または体内に導入されるデバイスであって、例えば、コンタクトレンズ（眼用レンズ）、内視鏡、カテーテル、輸液チューブ、気体輸送チューブ、ステント、シース、カフ、チューブコネクタ、アクセスポート、排液バック、血液回路、皮膚用材料および薬剤担体等を含む。
【００５１】
本発明の医療デバイスは、含水率が１０質量％以下である低含水性の医療デバイスである。また、本発明の医療デバイスは、引張弾性率が１０ＭＰａ以下である軟質の医療デバイスである。ここで、含水率は、試験片の乾燥状態の質量（乾燥状態での質量）と、ホウ酸緩衝液による湿潤状態の試験片の表面水分を拭き取った際の質量（湿潤状態での質量）とから、［（（湿潤状態での質量）−（乾燥状態での質量））／（湿潤状態での質量）］により与えられる。
【００５２】
本発明の医療デバイスは、低含水性であることから、例えば生体（眼用レンズの場合は眼）表面に接触している間に患者が感じる乾燥感が小さく装用感に優れるという特徴を有する。また、本発明の医療デバイスは、低含水性であることから、細菌の繁殖リスクが小さいという利点を有する。含水率は５％以下がより好ましく２％以下がさらに好ましく、１％以下が最も好ましい。含水率が高すぎると、医療デバイスを使用する患者の乾燥感が大きくなる、細菌の繁殖リスクが高まるなどするために好ましくない。
【００５３】
本発明の医療デバイスの引張弾性率は、１００ｋＰａ以上であり、２００ｋＰａ以上が好ましく、２５０ｋＰａ以上がより好ましく、３００ｋＰａ以上がさらに好ましい。また、本発明の医療デバイスの引張弾性率は、２０００ｋＰａ以下であり、１２００ｋＰａ以下が好ましく、１０００ｋＰａ以下がより好ましく、８００ｋＰａ以下がさらに好ましく、７００ｋＰａ以下がよりいっそう好ましく、６００ｋＰａ以下が最も好ましい。引張弾性率が小さすぎると、軟らかすぎてハンドリングが難しくなる傾向がある。また、引張弾性率が大きすぎると、硬すぎて装用感が悪くなる傾向がある。引張弾性率２０００ｋＰａ、好ましくは１２００ｋＰａ以下になると良好な装用感が得られるので、１００ｋＰａ以上２０００ｋＰａ以下の範囲であり、好ましくは２００ｋＰａ以上１２００ｋＰａ以下の範囲である。引張弾性率は、ホウ酸緩衝液による湿潤状態の試料にて測定される。
【００５４】
本発明の医療デバイスの引張伸度（破断伸度）は５０％以上であり、１５０％以上が好ましく、１７０％以上がより好ましく、２００％以上がさらに好ましく、３００％以上がいっそう好ましく、４００％以上がさらに好ましい。また、本発明の医療デバイスの引張伸度は３０００％以下であり、２５００％以下がより好ましく、２０００％以下がさらに好ましく、１５００％以下がよりいっそう好ましく、１０００％以下が最も好ましい。引張伸度が小さいと、医療デバイスが破れやすくなるので好ましくない。また、引張伸度が大きすぎる場合には、医療デバイスが変形しやすくなる傾向があり好ましくない。引張伸度は、ホウ酸緩衝液による湿潤状態の試料にて測定される。
【００５５】
本発明の医療デバイスは、表面の濡れ性に優れることが生体への馴染みという観点から重要であり、動的接触角（前進時、浸漬速度：０．１ｍｍ／ｓｅｃ）が８０゜以下であり、７５゜以下がより好ましく、７０゜以下がさらに好ましい。患者の角膜への貼り付きを防止する観点からは、動的接触角はより低いことが好ましく、６５゜以下が好ましく、６０゜以下がより好ましく、５５゜以下がさらに好ましく、５０゜以下が一層好ましく、４５゜以下がさらにいっそう好ましく、４０゜以下が最も好ましい。動的接触角は、ホウ酸緩衝液による湿潤状態の試料にて、ホウ酸緩衝液に対して測定される。
【００５６】
また、本発明の医療デバイスは、表面の濡れ性に優れることが生体への馴染みという観点から重要であり、患者の生体表面（眼用レンズの場合は角膜）への貼り付きを防止する観点からは、医療デバイスの表面の液膜保持時間が長いことが好ましい。ここで、液膜保持時間とは、ホウ酸緩衝液に浸漬した医療デバイスを液から引き上げ、空中に表面（眼用レンズの場合は直径方向）が垂直になるように保持した際に、医療デバイス表面の液膜が切れずに保持される時間である。液膜保持時間は、５秒以上が好ましく、１０秒以上がさらに好ましく、２０秒以上が最も好ましい。ここで直径とは、レンズの縁部が構成する円の直径である。また、液膜保持時間はホウ酸緩衝液による湿潤状態の試料にて測定される。
【００５７】
患者の生体表面（眼用レンズの場合は角膜）への貼り付きを防止する観点からは、医療デバイスの表面が優れた易滑性を有することが好ましい。易滑性を表す指標としては、本明細書の実施例に示した方法で測定される後述の表面摩擦係数比（ＱａおよびＱｂ）が小さい方が好ましい。
【００５８】
さらに、上述した摩擦において、本発明の医療デバイスは、ホウ酸緩衝液による湿潤時の表面摩擦係数比（Ｑａ）が２以下であることが好ましく、１．６以下がより好ましく、１以下がさらに好ましい。ただし、
Ｑａ＝ＭＩＵａ／ＭＩＵｏ
ここで、ＭＩＵａは、該医療デバイスの、ホウ酸緩衝液による湿潤時における平滑な石英ガラス板との間の表面摩擦係数を表す。ＭＩＵｏは、市販のコンタクトレンズである“アキュビュー（登録商標）オアシス”の、ホウ酸緩衝液による湿潤時における平滑な石英ガラス板との間の表面摩擦係数を表す。
【００５９】
表面摩擦係数比Ｑａが小さいほど、表面摩擦が小さく、生体（例えばコンタクトレンズの場合は角膜や眼瞼結膜）との間に擦れが生じたときに、生体に与える影響が小さくなるために好ましい。その意味では、表面摩擦係数比Ｑａは１以下が好ましく、０．８以下がより好ましく、０．６以下が最も好ましい。
【００６０】
また、生理食塩水による湿潤時の表面摩擦係数比（Ｑｂ）が３以下であることが好ましく、２以下であることがより好ましく、１．５以下であることがさらに好ましい。ただし、
Ｑｂ＝ＭＩＵｂ／ＭＩＵｏ
ここで、ＭＩＵｂは、該医療デバイスの、生理食塩水による湿潤時における平滑な石英ガラス板との間の表面摩擦係数を表す。
【００６１】
本発明の好ましい態様の一つである、基材の表面の少なくとも一部に、酸性ポリマーおよび塩基性ポリマーからなる層が形成された医療デバイスにおいては、ＱａよりもＱｂが大きくなる傾向があり、場合によってはＱｂが非常に大きくなる場合があることが見出された。しかしながら、生理食塩水は体液（例えばコンタクトレンズの場合は涙液）と類似した液体であり、医療デバイスの生体表面（眼用レンズの場合は角膜）への貼り付きを防止する観点からは、生理食塩水による湿潤時の表面摩擦係数比（Ｑｂ）もまた小さいことが好ましい。
【００６２】
表面摩擦係数比Ｑｂは小さいほど、表面摩擦が小さく、生体（例えばコンタクトレンズの場合は角膜や眼瞼結膜）との間に擦れが生じたときに、生体に与える影響が小さくなるために好ましい。その意味では、表面摩擦係数比Ｑｂは１．５以下が好ましく、１．０以下がより好ましく、０．８以下が最も好ましい。
【００６３】
また、本発明の医療デバイスは、生理食塩水による湿潤時の表面摩擦係数比Ｑｂとホウ酸緩衝液による湿潤時の表面摩擦係数比Ｑａの差（Ｑｂ−Ｑａ）が１．６以下であることが好ましく、１．３以下がより好ましく、１．０以下がさらに好ましい。表面摩擦係数比Ｑｂと表面摩擦係数比Ｑａとの差が小さいと、医療デバイスを生体に適用したときの易滑性と、適用前（例えば開封時）の易滑性との差が小さくなる傾向があり好ましい。
【００６４】
本発明の医療デバイスの防汚性は、ムチン付着、脂質（パルミチン酸メチル）付着、および人工涙液浸漬試験により、評価することができる。これらの評価による付着量が少ないものほど、装用感に優れるとともに、細菌繁殖リスクが低減されるために好ましい。ムチン付着量は５μｇ／ｃｍ２以下が好ましく、４μｇ／ｃｍ２以下がより好ましく、３μｇ／ｃｍ２以下が最も好ましい。
【００６５】
医療デバイスを使用する患者の生体への大気からの酸素供給の観点から、医療デバイスは高い酸素透過性を有することが好ましい。酸素透過係数[×１０−１１（ｃｍ２／ｓｅｃ）ｍＬＯ２／（ｍＬ・ｈＰａ）]は、５０以上が好ましく、１００以上がより好ましく、２００以上がさらに好ましく、３００以上が最も好ましい。また、酸素透過係数[×１０−１１（ｃｍ２／ｓｅｃ）ｍＬＯ２／（ｍＬ・ｈＰａ）]は、２０００以下が好ましく、１５００以下がより好ましく、１０００以下がさらに好ましく、７００以下が最も好ましい。酸素透過性を大きくしすぎると機械物性などの他の物性に悪影響が出る場合があり好ましくない。酸素透過係数は、乾燥状態の試料にて測定される。
【００６６】
本発明の医療デバイスは、上述した特性を有するため、機械物性および低含水性を維持するとともに、体外表面または体内表面との接触時に表面に貼り付く現象を大幅に低減ないし回避できる。
【００６７】
また、本発明の医療デバイスは、基材を含み、該基材の表面の少なくとも一部に、酸性ポリマーおよび塩基性ポリマーからなる層が形成された医療デバイスであることが好ましい。
【００６８】
基材は、高い酸素透過性を有するため、および、表面にコーティングされるポリマーとの間に共有結合を介さずに強固な密着性を得るために、ケイ素原子を５質量％以上含むことが好ましい。ケイ素原子の含有量（質量％）は、乾燥状態の基材質量を基準（１００質量％）として算出される。基材のケイ素原子含有率は、５質量％以上が好ましく、７質量％以上がより好ましく、１０質量以上がさらに好ましく、１２質量％以上が最も好ましい。また、基材のケイ素原子含有率は、３６質量％以下が好ましく、３０質量％以下がより好ましく、２６質量％以下がさらに好ましい。ケイ素原子の含有率が大きすぎる場合は引張弾性率が大きくなる場合があり好ましくない。
【００６９】
基材におけるケイ素原子の含有量は以下の方法で測定することができる。十分乾燥した基材を白金るつぼに秤取し、硫酸を加えてホットプレートおよびバーナーで加熱灰化する。灰化物を炭酸ナトリウムで融解し、水を加えて加熱溶解した後、硝酸を加え水で定容する。この溶液について、ＩＣＰ発光分光分析法によりケイ素原子を測定し、基材中の含有量を求める。
【００７０】
基材は、１分子あたり複数の重合性官能基を有し、数平均分子量が６千以上のポリシロキサン化合物である成分Ａの重合体、または、前記成分Ａおよび重合性官能基を有する化合物であって、成分Ａとは異なる化合物との共重合体を主成分とすることが好ましい。ここで、主成分とは乾燥状態の基材質量を基準（１００質量％）として５０質量％以上含まれる成分であることを意味する。本明細書において、ポリシロキサン化合物とは、Ｓｉ−Ｏ−Ｓｉ−Ｏ−Ｓｉ結合を有する化合物である。
【００７１】
成分Ａの数平均分子量は６０００以上であることが好ましい。発明者らは、成分Ａの数平均分子量がこの範囲にあることで、柔軟で装用感に優れ、しかも耐折り曲げ性などの機械物性に優れた医療デバイスが得られることを見出した。成分Ａのポリシロキサン化合物の数平均分子量は、耐折り曲げ性などの機械物性により優れた医療デバイスが得られることから、８０００以上が好ましく、９０００以上がより好ましく、１００００以上がさらに好ましい。また、成分Ａの数平均分子量は１０００００以下であることが好ましく、７００００以下であることがより好ましく、５００００以下であることが一層好ましい。成分Ａの数平均分子量が小さすぎる場合には耐折り曲げ性などの機械物性が低くなる傾向があり、特に６０００未満では耐折り曲げ性が低くなる。成分Ａの数平均分子量が大きすぎる場合には、医療デバイスの柔軟性や透明性が低下する傾向があり好ましくない。
【００７２】
本発明の医療デバイス（特に眼用レンズである場合）は、透明性が高いことが好ましい。透明性の基準としては、目視した際に透明で濁りがないことが好ましい。さらに眼用レンズは、レンズ投影機で観察した場合、濁りがほとんど、または、全く観察されないことが好ましく、濁りが全く観察されないことが最も好ましい。
【００７３】
医療デバイス（特に眼用レンズである場合）においては、成分Ａの分散度（質量平均分子量を数平均分子量で除した値）は、６以下が好ましく、３以下がより好ましく、２以下がさらに好ましく、１．５以下が最も好ましい。眼用レンズにおいては、成分Ａの分散度が小さい場合、他の成分との相溶性が向上し、得られる眼用レンズの透明性が向上する、得られる眼用レンズに含まれる抽出可能な成分が減る、眼用レンズ成型に伴う収縮率が小さくなる、などの利点が生じる。レンズ成型に伴う収縮率は、レンズ成型比＝［レンズ直径］／［モールドの空隙部の直径］で評価することができる。レンズ成型比は、１に近いほど高品位のレンズを安定に製造することが容易となる。成型比は０．８５以上であることが好ましく、０．９以上であることがより好ましく、０．９１以上であることが最も好ましい。また、成型比は２．０以下であることが好ましく、１．５以下であることがより好ましく、１．３以下であることが最も好ましい。
【００７４】
本発明において、成分Ａの数平均分子量は、クロロホルムを溶媒として用いたゲル浸透クロマトグラフィー法（ＧＰＣ法）で測定されるポリスチレン換算の数平均分子量である。質量平均分子量および分散度（質量平均分子量を数平均分子量で除した値）も同様の方法で測定される。
【００７５】
なお、本明細書においては、質量平均分子量をＭｗ、数平均分子量をＭｎで表す場合がある。また分子量１０００を１ｋＤと表記することがある。例えば「Ｍｗ３３ｋＤ」という表記は「質量平均分子量３３０００」を表す。
【００７６】
成分Ａは、複数の重合性官能基を有するポリシロキサン化合物である。成分Ａの重合性官能基の数は、１分子あたり２個以上であればよいが、より柔軟（低弾性率）な医療デバイスが得られやすいという観点からは、１分子あたり２個が好ましい。成分Ａは、重合性官能基を分子鎖のいずれの位置に有していてもよいが、特に分子鎖の両末端に重合性官能基を有する構造が好ましい。
【００７７】
成分Ａの重合性官能基としては、ラジカル重合可能な官能基が好ましく、炭素炭素二重結合を有するものがより好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などである。これらの中でも高い重合性を有することから（メタ）アクリロイル基が最も好ましい。２個以上の重合性官能基は、同一でも異なっていてもよい。
【００７８】
なお、本明細書において（メタ）アクリロイルという語はメタクリロイルおよびアクリロイルの両方を表すものであり、（メタ）アクリル、（メタ）アクリレートなどの語も同様である。
【００７９】
成分Ａとしては、下記式（Ａ１）の構造を有するものが好ましい。
【００８０】
【化２】
2013024799.tif 000003
【００８１】
式（Ａ１）中、Ｘ１およびＸ２はそれぞれ独立に重合性官能基を表す。Ｒ１〜Ｒ８はそれぞれ独立に、水素、炭素数１〜２０のアルキル基、フェニル基、および炭素数１〜２０のフルオロアルキル基から選ばれた置換基を表す。Ｌ１およびＬ２は、それぞれ独立に２価の基を表す。ａおよびｂは、それぞれ独立に０〜１５００の整数を表す。ただしａとｂは同時に０ではない。
【００８２】
Ｘ１およびＸ２としては、ラジカル重合可能な官能基が好ましく、炭素炭素二重結合を有するものが好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などである。これらの中でも高い重合性を有することから（メタ）アクリロイル基が最も好ましい。
【００８３】
Ｒ１〜Ｒ８の好適な具体例は、水素；メチル基、エチル基、プロピル基、イソプロピル基、ブチル基、ｔ−ブチル基、デシル基、ドデシル基、オクタデシル基などの炭素数１〜２０のアルキル基；フェニル基、トリフルオロメチル基、トリフルオロエチル基、トリフルオロプロピル基、テトラフルオロプロピル基、ヘキサフルオロイソプロピル基、ペンタフルオロブチル基、ヘプタフルオロペンチル基、ノナフルオロヘキシル基、ヘキサフルオロブチル基、ヘプタフルオロブチル基、オクタフルオロペンチル基、ノナフルオロペンチル基、ドデカフルオロヘプチル基、トリデカフルオロヘプチル基、ドデカフルオロオクチル基、トリデカフルオロオクチル基、ヘキサデカフルオロデシル基、ヘプタデカフルオロデシル基、テトラフルオロプロピル基、ペンタフルオロプロピル基、テトラデカフルオロオクチル基、ペンタデカフルオロオクチル基、オクタデカフルオロデシル基、およびノナデカフルオロデシル基などの炭素数１〜２０のフルオロアルキル基である。これらの中で、医療デバイスに良好な機械物性と高酸素透過性を与えるという観点からさらに好ましいのは、水素およびメチル基であり、最も好ましいのはメチル基である。
【００８４】
Ｌ１およびＬ２としては、炭素数１〜２０の２価の基が好ましい。中でも式（Ａ１）の化合物が高純度で得られやすい利点を有することから、下記式（ＬＥ１）〜（ＬＥ１２）で表される基が好ましく、中でも下記式（ＬＥ１）、（ＬＥ３）、（ＬＥ９）および（ＬＥ１１）で表される基がより好ましく、下記式（ＬＥ１）および（ＬＥ３）で表される基がさらに好ましく、下記式（ＬＥ１）で表される基が最も好ましい。なお、下記式（ＬＥ１）〜（ＬＥ１２）は、左側が重合性官能基Ｘ１またはＸ２に結合する末端、右側がケイ素原子に結合する末端として描かれている。
【００８５】
【化３】
2013024799.tif 000004
【００８６】
式（Ａ１）中、ａおよびｂは、それぞれ独立に０〜１５００の整数を表す。ただしａとｂは同時に０ではない。ａおよびｂはそれぞれ独立に０〜１５００の範囲が好ましい。ａとｂの合計値（ａ＋ｂ）は、８０以上が好ましく、１００以上がより好ましく、１００〜１４００がより好ましく、１２０〜９５０がより好ましく、１３０〜７００がさらに好ましい。
【００８７】
Ｒ１〜Ｒ８が全てメチル基の場合、ｂ＝０であり、ａは、８０〜１５００が好ましく、１００〜１４００がより好ましく、１２０〜９５０がより好ましく、１３０〜７００がさらに好ましい。この場合、ａの値は、成分Ａのポリシロキサン化合物の分子量によって決まる。
【００８８】
本発明の成分Ａは１種類のみ用いてもよいし、２種類以上を組み合わせて用いてもよい。
【００８９】
成分Ａと共重合させる他の化合物としては、フルオロアルキル基を有する重合性モノマーである成分Ｂが好ましい。成分Ｂはフルオロアルキル基に起因する臨界表面張力の低下により、撥水撥油性の性質を持ち、これにより、医療デバイス表面が体液（眼用レンズの場合は涙液）中のタンパク質や脂質などの成分によって汚染されることを抑える効果がある。また、成分Ｂは、柔軟で装用感に優れ、しかも耐折り曲げ性などの機械物性に優れた医療デバイスを与える効果がある。成分Ｂのフルオロアルキル基の好適な具体例は、トリフルオロメチル基、トリフルオロエチル基、トリフルオロプロピル基、テトラフルオロプロピル基、ヘキサフルオロイソプロピル基、ペンタフルオロブチル基、ヘプタフルオロペンチル基、ノナフルオロヘキシル基、ヘキサフルオロブチル基、ヘプタフルオロブチル基、オクタフルオロペンチル基、ノナフルオロペンチル基、ドデカフルオロヘプチル基、トリデカフルオロヘプチル基、ドデカフルオロオクチル基、トリデカフルオロオクチル基、ヘキサデカフルオロデシル基、ヘプタデカフルオロデシル基、テトラフルオロプロピル基、ペンタフルオロプロピル基、テトラデカフルオロオクチル基、ペンタデカフルオロオクチル基、オクタデカフルオロデシル基、およびノナデカフルオロデシル基などの炭素数１〜２０のフルオロアルキル基である。より好ましくは、炭素数２〜８のフルオロアルキル基、例えば、トリフルオロエチル基、テトラフルオロプロピル基、ヘキサフルオロイソプロピル基、オクタフルオロペンチル基、およびドデカフルオロオクチル基であり、最も好ましくはトリフルオロエチル基である。
【００９０】
成分Ｂの重合性官能基としてはラジカル重合可能な官能基が好ましく、炭素炭素二重結合を有するものがより好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などであるが、これらの中でも高い重合性を有することから（メタ）アクリロイル基が最も好ましい。
【００９１】
柔軟で装用感に優れ、しかも耐折り曲げ性などの機械物性に優れた医療デバイスが得られる効果が大きいことから、成分Ｂとして最も好ましいのは（メタ）アクリル酸フルオロアルキルエステルである。かかる（メタ）アクリル酸フルオロアルキルエステルの具体例としては、トリフルオロエチル（メタ）アクリレート、テトラフルオロエチル（メタ）アクリレート、トリフルオロプロピル（メタ）アクリレート、テトラフルオロプロピル（メタ）アクリレート、ペンタフルオロプロピル（メタ）アクリレート、ヘキサフルオロブチル（メタ）アクリレート、ヘキサフルオロイソプロピル（メタ）アクリレート、ヘプタフルオロブチル（メタ）アクリレート、オクタフルオロペンチル（メタ）アクリレート、ノナフルオロペンチル（メタ）アクリレート、ドデカフルオロペンチル（メタ）アクリレート、ドデカフルオロヘプチル（メタ）アクリレート、ドデカフルオロオクチル（メタ）アクリレート、およびトリデカフルオロヘプチル（メタ）アクリレートが挙げられる。トリフルオロエチル（メタ）アクリレート、テトラフルオロエチル（メタ）アクリレート、ヘキサフルオロイソプロピル（メタ）アクリレート、オクタフルオロペンチル（メタ）アクリレート、ドデカフルオロオクチル（メタ）アクリレートが好ましく用いられる。最も好ましくはトリフルオロエチル（メタ）アクリレートである。
【００９２】
本発明のＢ成分は１種類のみ用いてもよいし、２種類以上組み合わせて用いてもよい。
【００９３】
共重合体中における成分Ｂの好ましい含有量は、成分Ａ１００質量部に対して、１０〜５００質量部、より好ましくは２０〜４００質量部、さらに好ましくは２０〜２００質量部である。成分Ｂの使用量が少なすぎる場合は、基材に白濁が生じたり、耐折り曲げ性などの機械物性が不十分になったりする傾向がある。
【００９４】
また、基材に用いる共重合体としては、成分Ａおよび成分Ｂに加えて、成分Ａおよび成分Ｂとは異なる成分（以下成分Ｃ）をさらに共重合させたものを用いてもよい。
【００９５】
成分Ｃとしては、共重合体のガラス転移点を室温あるいは０℃以下に下げるものがよい。これらは凝集エネルギ−を低下させるので、共重合体にゴム弾性と柔らかさを与える効果がある。
【００９６】
成分Ｃの重合性官能基としてはラジカル重合可能な官能基が好ましく、炭素炭素二重結合を有するものがより好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などであるが、これらの中でも高い重合性を有することから（メタ）アクリロイル基が最も好ましい。
【００９７】
成分Ｃとして、柔軟性や耐折り曲げ性などの機械的特性の改善のために好適な例は、（メタ）アクリル酸アルキルエステル、好ましくはアルキル基の炭素数が１〜２０の（メタ）アクリル酸アルキルエステルであり、その具体例としては、メチル（メタ）アクリレート、エチル（メタ）アクリレート、ｎ−プロピル（メタ）アクリレート、ｎ−ブチル（メタ）アクリレート、ｔｅｒｔ−ブチル（メタ）アクリレート、イソブチル（メタ）アクリレート、ｎ−ヘキシル（メタ）アクリレート、ｎ−オクチル（メタ）アクリレート、２−エチルヘキシル（メタ）アクリレート、ｎ−ヘプチル（メタ）アクリレート、ｎ−ノニル（メタ）アクリレート、ｎ−デシル（メタ）アクリレート、イソデシル（メタ）アクリレート、ｎ−ラウリル（メタ）アクリレート、トリデシル（メタ）アクリレート、ｎ−ドデシル（メタ）アクリレート、シクロペンチル（メタ）アクリレート、シクロヘキシル（メタ）アクリレート、およびｎ−ステアリル（メタ）アクリレート等を挙げることができ、より好ましくは、ｎ−ブチル（メタ）アクリレート、ｎ−オクチル（メタ）アクリレート、ｎ−ラウリル（メタ）アクリレート、ｎ−ステアリル（メタ）アクリレートである。これらの中でアルキル基の炭素数が１〜１０の（メタ）アクリル酸アルキルエステルはさらに好ましい。アルキル基の炭素数が大きすぎると得られる医療デバイスの透明性が低下する場合があり好ましくない。
【００９８】
さらに、機械的性質、表面濡れ性、医療デバイスの寸法安定性などを向上させるためには、所望に応じ、以下に述べるモノマーを共重合させることができる。
【００９９】
機械的性質を向上させるためのモノマーとしては、例えばスチレン、ｔｅｒｔ−ブチルスチレン、α−メチルスチレンなどの芳香族ビニル化合物等が挙げられる。
【０１００】
表面濡れ性を向上させるためのモノマーとしては、例えばメタクリル酸、アクリル酸、イタコン酸、２−ヒドロキシエチルメタクリレート、２−ヒドロキシエチルアクリレート、２−ヒドロキシプロピルメタクリレート、２−ヒドロキシプロピルアクリレート、グリセロールメタクリレート、ポリエチレングリコールメタクリレート、Ｎ，Ｎ−ジメチルアクリルアミド、Ｎ−メチルアクリルアミド、ジメチルアミノエチルメタクリレート、メチレンビスアクリルアミド、ダイアセトンアクリルアミド、Ｎ−ビニルピロリドン、Ｎ−ビニルカプロラクタム、Ｎ−ビニルアセトアミド、およびＮ−ビニル−Ｎ−メチルアセトアミド等が挙げられる。中でもＮ，Ｎ−ジメチルアクリルアミド、Ｎ−メチルアクリルアミド、ジメチルアミノエチルメタクリレート、メチレンビスアクリルアミド、ダイアセトンアクリルアミド、Ｎ−ビニルピロリドン、Ｎ−ビニルカプロラクタム、Ｎ−ビニルアセトアミド、およびＮ−ビニル−Ｎ−メチルアセトアミドなどのアミド基を含有するモノマーが好ましい。
【０１０１】
医療デバイスの寸法安定性を向上させるためのモノマーとしては、例えばエチレングリコールジメタクリレート、ジエチレングリコールジメタクリレート、トリエチレングリコールジメタクリレート、ポリエチレングリコールジメタクリレート、トリメチロールプロパントリメタクリレート、ペンタエリスリトールテトラメタクリレート、ビスフェノールＡジメタクリレート、ビニルメタクリレート、アクリルメタクリレートおよびこれらのメタクリレート類に対応するアクリレート類、ジビニルベンゼン、トリアリルイソシアヌレート等が挙げられる。
【０１０２】
成分Ｃは、１種類のみ用いてもよいし、２種類以上を組み合わせて用いてもよい。
【０１０３】
成分Ｃの好ましい使用量は、成分Ａ１００質量部に対して、０．００１〜４００質量部、より好ましくは０．０１〜３００質量部、さらに好ましくは０．０１〜２００質量部、最も好ましくは０．０１〜３０質量部である。成分Ｃの使用量が少なすぎる場合は成分Ｃに期待する効果が得られにくくなる。成分Ｃの使用量が多すぎる場合は得られる医療デバイスに白濁が生じたり耐折り曲げ性などの機械物性が不十分になったりする傾向がある。
【０１０４】
さらにまた、基材に用いる共重合体として、成分Ａに加えて、成分Ｍをさらに共重合させたものを用いてもよい。成分Ｍは、「１分子あたり１個の重合性官能基、およびシロキサニル基を有する単官能モノマー」である。本明細書において、シロキサニル基とはＳｉ−Ｏ−Ｓｉ結合を有する基を意味する。
【０１０５】
成分Ｍのシロキサニル基は直鎖状であることが好ましい。シロキサニル基が直鎖状であれば、得られる医療デバイスの形状回復性が向上する。ここで直鎖状とは、重合性基を有する基と結合したケイ素原子を起点とする、一本の線状に連なるＳｉ−（Ｏ−Ｓｉ）ｎ−１−Ｏ−Ｓｉ結合で示される構造を指す（ただし、ｎは２以上の整数を表す）。得られる医療デバイスが十分な形状回復性を得るためにはｎは３以上の整数が好ましく、４以上がより好ましく、５以上がさらに好ましく、６以上が最も好ましい。また、「シロキサニル基が直鎖状である」とはシロキサニル基が前記の直鎖状構造を有し、かつ直鎖状構造の条件を満たさないＳｉ−Ｏ−Ｓｉ結合を有さないことを意味する。
【０１０６】
成分Ｍの数平均分子量は、３００〜１２００００であることが好ましい。成分Ｍの数平均分子量がこの範囲にあることで、柔軟（低弾性率）で装用感に優れ、しかも耐折り曲げ性などの機械物性に優れた基材が得られる。成分Ｍの数平均分子量は、耐折り曲げ性などの機械物性により優れ、かつ形状回復性に優れた基材が得られることから、５００以上がより好ましい。成分Ｍの数平均分子量は、１０００〜２５０００の範囲にあることがより好ましく、５０００〜１５０００の範囲にあることが一層好ましい。成分Ｍの数平均分子量が小さすぎる場合には耐折り曲げ性や形状回復性などの機械物性が低くなる傾向があり、特に５００未満では耐折り曲げ性、および形状回復性が低くなることがある。成分Ｍの数平均分子量が大きすぎる場合には、柔軟性や透明性が低下する傾向があり好ましくない。
【０１０７】
成分Ｍの重合性官能基としては、ラジカル重合可能な官能基が好ましく、炭素炭素二重結合を有するものがより好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などである。これらの中でも高い重合性を有することから（メタ）アクリロイル基が最も好ましい。
【０１０８】
成分Ｍとしては、下記式（ＭＬ１）の構造を有するものが好ましい。
【０１０９】
【化４】
2013024799.tif 000005
【０１１０】
式中、Ｘ３は重合性官能基を表す。Ｒ１１〜Ｒ１９はそれぞれ独立に、水素、炭素数１〜２０のアルキル基、フェニル基、および炭素数１〜２０のフルオロアルキル基から選ばれた置換基を表す。Ｌ３は２価の基を表す。ｃおよびｄは、それぞれ独立に０〜７００の整数を表す。ただしｃとｄは同時に０ではない。
【０１１１】
Ｘ３としては、ラジカル重合可能な官能基が好ましく、炭素炭素二重結合を有するものが好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などである。これらの中でも高い重合性を有することから（メタ）アクリロイル基が最も好ましい。
【０１１２】
また、成分Ｍの重合性官能基は、良好な機械物性の医療デバイスが得られやすいことから、成分Ａの重合性官能基と共重合可能であることがより好ましい。成分Ｍと成分Ａが均一に共重合されることで良好な表面特性を有する医療デバイスが得られやすい。成分Ｍの重合性官能基は、成分Ａの重合性官能基と同一であることがさらに好ましい。
【０１１３】
Ｒ１１〜Ｒ１９の好適な具体例は、水素；メチル基、エチル基、プロピル基、イソプロピル基、ブチル基、ｔ−ブチル基、デシル基、ドデシル基、オクタデシル基などの炭素数１〜２０のアルキル基；フェニル基、トリフルオロメチル基、トリフルオロエチル基、トリフルオロプロピル基、テトラフルオロプロピル基、ヘキサフルオロイソプロピル基、ペンタフルオロブチル基、ヘプタフルオロペンチル基、ノナフルオロヘキシル基、ヘキサフルオロブチル基、ヘプタフルオロブチル基、オクタフルオロペンチル基、ノナフルオロペンチル基、ドデカフルオロヘプチル基、トリデカフルオロヘプチル基、ドデカフルオロオクチル基、トリデカフルオロオクチル基、ヘキサデカフルオロデシル基、ヘプタデカフルオロデシル基、テトラフルオロプロピル基、ペンタフルオロプロピル基、テトラデカフルオロオクチル基、ペンタデカフルオロオクチル基、オクタデカフルオロデシル基、およびノナデカフルオロデシル基などの炭素数１〜２０のフルオロアルキル基である。これらの中で、医療デバイスに良好な機械物性と高酸素透過性を与えるという観点からさらに好ましいのは、水素およびメチル基であり、最も好ましいのはメチル基である。
【０１１４】
Ｌ３としては、炭素数１〜２０の２価の基が好ましい。中でも式（ＭＬ１）の化合物が高純度で得られやすい利点を有することから、下記式（ＬＥ１）〜（ＬＥ１２）で表される基が好ましく、中でも下記式（ＬＥ１）、（ＬＥ３）、（ＬＥ９）および（ＬＥ１１）で表される基がより好ましく、下記式（ＬＥ１）および（ＬＥ３）で表される基がさらに好ましく、下記式（ＬＥ１）で表される基が最も好ましい。なお、下記式（ＬＥ１）〜（ＬＥ１２）は、左側が重合性官能基Ｘ３に結合する末端、右側がケイ素原子に結合する末端として描かれている。
【０１１５】
【化５】
2013024799.tif 000006
【０１１６】
式（ＭＬ１）中、ｃおよびｄは、それぞれ独立に０〜７００の整数を表す。ただしｃとｄは同時に０ではない。ｃとｄの合計値（ｃ＋ｄ）は、３以上が好ましく、１０以上がより好ましく、１０〜５００がより好ましく、３０〜３００がより好ましく、５０〜２００がさらに好ましい。
【０１１７】
Ｒ１１〜Ｒ１８が全てメチル基の場合、ｄ＝０であり、ｃは、３〜７００が好ましく、１０〜５００がより好ましく、３０〜３００がより好ましく、５０〜２００がさらに好ましい。この場合、ｃの値は、成分Ｍの分子量によって決まる。
【０１１８】
本発明の医療デバイスの基材において、成分Ｍは１種類のみ用いてもよいし、２種類以上組み合わせて用いてもよい。
【０１１９】
本発明の医療デバイスの基材が適当な量の成分Ｍを含有することにより、架橋密度が減少してポリマーの自由度が大きくなり、適度に柔らかい低弾性率の基材を実現することができる。これに対し、成分Ｍの含有量が少なすぎると架橋密度が高くなり、基材が硬くなる。また、成分Ｍの含有量が多すぎると基材が軟らかくなりすぎ、破れやすくなるため好ましくない。
【０１２０】
また、本発明の医療デバイスの基材において、成分Ｍと成分Ａとの質量比は、成分Ａ１００質量部に対して成分Ｍが５〜２００質量部、より好ましくは７〜１５０質量部、最も好ましくは１０〜１００質量部、であることが好ましい。成分Ｍの含有量が、成分Ａ１００質量部に対し５質量部を下まわると、架橋密度が高くなり、基材が硬くなる。また、成分Ｍの含有量が、成分Ａ１００質量部に対し２００質量部を超えると、軟らかくなりすぎ、破れやすくなるため好ましくない。
【０１２１】
本発明の医療デバイスは、紫外線吸収剤、色素、着色剤、湿潤剤、スリップ剤、医薬および栄養補助成分、相溶化成分、抗菌成分、離型剤等の成分をさらに含んでいてもよい。上記した成分はいずれも、非反応性形態または共重合形態で含有され得る。
【０１２２】
紫外線吸収剤を含む場合、医療デバイスを使用する患者の体組織（眼用レンズの場合は眼）を有害紫外線から保護することができる。また、着色剤を含む場合、医療デバイスが着色されて、識別が容易になり、取扱時の利便性が向上する。
【０１２３】
上記した成分はいずれも、非反応性形態または共重合形態で含有され得る。上記成分を共重合した場合、すなわち重合性基を有する紫外線吸収剤、重合性基を有する着色剤などを使用した場合は、該成分が基材に共重合されて固定化されるので溶出の可能性が小さくなるので好ましい。
【０１２４】
基材は、紫外線吸収剤および着色剤から選ばれる成分、ならびに、これら以外の２種類以上の成分Ｃ（以下、成分Ｃｋ）からなることが好ましい。その場合、成分Ｃｋとしては、炭素数１〜１０の（メタ）アクリル酸アルキルエステルから少なくとも１種類、前記表面濡れ性を向上させるためのモノマーから少なくとも１種類が選ばれることが好ましい。成分Ｃｋを２種類以上使用することにより、紫外線吸収剤や着色剤との親和性が増し、透明な基材を得ることが容易になる。
【０１２５】
紫外線吸収剤を用いる場合、その好ましい使用量は、成分Ａ１００質量部に対して、０．０１〜２０質量部、より好ましくは０．０５〜１０質量部、さらに好ましくは０．１〜２質量部である。着色剤を用いる場合、その好ましい使用量は、成分Ａ１００質量部に対して、０．００００１〜５質量部、より好ましくは０．０００１〜１質量部、さらに好ましくは０．０００１〜０．５質量部である。紫外線吸収剤や着色剤の含有量が少なすぎる場合は、紫外線吸収効果や着色効果が得られにくくなる。逆に、多すぎる場合はこれらの成分を基材中に溶解せしめることが難しくなる。成分Ｃｋの好ましい使用量は、それぞれ、成分Ａ１００質量部に対して、０．１〜１００質量部、より好ましくは１〜８０質量部、さらに好ましくは２〜５０質量部である。成分Ｃｋの使用量が少なすぎる場合は、紫外線吸収剤や着色剤との親和性が不足して透明な基材を得るのが難しくなる傾向がある。成分Ｃｋの使用量が多すぎる場合も得られる医療デバイスに白濁が生じたり耐折り曲げ性などの機械物性が不十分になったりする傾向があり好ましくない。
【０１２６】
また、本発明の医療デバイスの基材は、架橋度が２．０〜１８．３の範囲であることが好ましい。架橋度は、下記式（Ｑ１）で表される。
【０１２７】
【数１】
2013024799.tif 000007
【０１２８】
上記式（Ｑ１）において、Ｑｎは１分子あたりｎ個の重合性基を有するモノマーの合計ミリモル量、Ｗｎは１分子あたりｎ個の重合性基を有するモノマーの合計質量（ｋｇ）を表す。また、モノマーの分子量が分布を有する場合は、数平均分子量を用いてミリモル量を計算することとする。
【０１２９】
本発明の基材の架橋度が、２．０より小さくなると、柔らかすぎてハンドリングが難しくなり、１８．３より大きくなると硬すぎて装用感が悪くなる傾向があるので好ましくない。架橋度のより好ましい範囲は３．５〜１６．０であり、さらに好ましい範囲は８．０〜１５．０であり、最も好ましい範囲は９．０〜１４．０である。
【０１３０】
医療デバイスの基材を製造する方法としては、公知の方法を使用することができる。例えば、いったん、丸棒や板状の重合体を得て、これを切削加工等によって所望の形状に加工する方法、モールド重合法、およびスピンキャスト重合法などを使用することができる。医療デバイスを切削加工で得る場合には、低温での冷凍切削が好適である。
【０１３１】
一例として、成分Ａを含む原料組成物をモールド重合法により重合して眼用レンズを製造する方法について説明する。まず、一定の形状を有する２枚のモールド部材間の空隙に原料組成物を充填する。モールド部材の材料としては、樹脂、ガラス、セラミックス、金属等が挙げられる。光重合を行う場合は光学的に透明な素材が好ましいので、樹脂またはガラスが好ましく使用される。モールド部材の形状や原料組成物の性状によっては、眼用レンズに一定の厚みを与え、かつ、空隙に充填した原料組成物の液モレを防止するために、ガスケットを用いてもよい。空隙に原料組成物を充填したモールドは、続いて紫外線、可視光線またはこれらの組み合わせなどの活性光線を照射されるか、もしくはオーブンや液槽中などで加熱されることにより、充填した原料組成物を重合する。２通りの重合方法を併用する方法もありうる。すなわち、光重合の後に加熱重合したり、または加熱重合後に光重合することもできる。光重合の具体的態様は、例えば水銀ランプや紫外線ランプ（例えばＦＬ１５ＢＬ、東芝）の光のような紫外線を含む光を短時間（通常は１時間以下）照射する。熱重合を行う場合には、組成物を室温付近から徐々に昇温し、数時間ないし数十時間かけて６０℃〜２００℃の温度まで高めて行く条件が、眼用レンズの光学的な均一性および品位を保持し、かつ再現性を高めるために好まれる。
【０１３２】
重合においては、重合をしやすくするために過酸化物やアゾ化合物に代表される熱重合開始剤または光重合開始剤を添加することが好ましい。熱重合を行う場合は、所望の反応温度において最適な分解特性を有するものが選択される。一般的には、１０時間半減期温度が４０〜１２０℃のアゾ系開始剤および過酸化物系開始剤が好適である。光重合を行う場合の光開始剤としてはカルボニル化合物、過酸化物、アゾ化合物、硫黄化合物、ハロゲン化合物、および金属塩などを挙げることができる。これらの重合開始剤は単独または混合して用いられる。重合開始剤の量は、重合混合物に対し最大で５質量％までが好ましい。
【０１３３】
重合する際は、重合溶媒を使用することができる。溶媒としては有機系、無機系の各種溶媒が適用可能である。溶媒の例としては、水；メチルアルコール、エチルアルコール、ノルマルプロピルアルコール、イソプロピルアルコール、ノルマルブチルアルコール、イソブチルアルコール、ｔ−ブチルアルコール、ｔ−アミルアルコール、テトラヒドロリナロール、エチレングリコール、ジエチレングリコール、トリエチレングリコール、テトラエチレングリコールおよびポリエチレングリコール等のアルコール系溶媒；メチルセロソルブ、エチルセロソルブ、イソプロピルセロソルブ、ブチルセロソルブ、プロピレングリコールモノメチルエーテル、ジエチレングリコールモノメチルエーテル、トリエチレングリコールモノメチルエーテル、ポリエチレングリコールモノメチルエーテル、エチレングリコールジメチルエーテル、ジエチレングリコールジメチルエーテル、トリエチレングリコールジメチルエーテルおよびポリエチレングリコールジメチルエーテル等のグリコールエーテル系溶媒；酢酸エチル、酢酸ブチル、酢酸アミル、乳酸エチルおよび安息香酸メチル等のエステル系溶媒；ノルマルヘキサン、ノルマルヘプタンおよびノルマルオクタン等の脂肪族炭化水素系溶媒；シクロへキサンおよびエチルシクロへキサン等の脂環族炭化水素系溶媒；アセトン、メチルエチルケトンおよびメチルイソブチルケトン等のケトン系溶媒；ベンゼン、トルエンおよびキシレン等の芳香族炭化水素系溶媒；並びに石油系溶媒が挙げられる。これらの溶媒は単独で用いてもよく、また２種以上を混合して用いてもよい。
【０１３４】
本発明の医療デバイスは、基材表面の少なくとも一部に、酸性ポリマーおよび塩基性ポリマーからなる層（以下、コーティング層と呼ぶ）が形成されていることが好ましい。コーティング層を有することで、レンズの表面に良好な濡れ性と易滑性が付与され、優れた装用感を与えることができる。
【０１３５】
発明者らは、本発明の医療デバイスが、低含水性かつ軟質であるにも関わらず、また基材が中性であっても、表面に酸性ポリマーおよび塩基性ポリマーからなるコーティング層を形成することによって、医療デバイス表面に十分な濡れ性、易滑性および防汚性を付与することが可能であることを見出した。これにより、本発明の医療デバイスは、従来の医療デバイスにおいて問題とされていた、装用時に角膜に貼り付く現象（体表面または体内表面との接触時に表面に貼り付く現象）を大幅に低減ないし回避することができる。
【０１３６】
コーティング層は、基材との間に共有結合を有する必要はない。簡便な工程での製造が可能となることから、コーティング層は基材との間に共有結合を有さないことが好ましい。コーティング層は、基材との間に共有結合を有さなくても、実用的な耐久性を有する。
【０１３７】
コーティング層は、下記に詳細に説明する酸性ポリマー溶液（「溶液」は、水溶液を意味する）、および塩基性ポリマー溶液（「溶液」は、水溶液を意味する）で基材表面を処理することにより形成する。ここで、水溶液とは水を主たる成分とする溶液を意味する。
【０１３８】
コーティング層は、１種以上の酸性ポリマー、および１種以上の塩基性ポリマーからなることが好ましい。２種以上の酸性ポリマーまたは２種以上の塩基性ポリマーを用いると、医療デバイス表面に易滑性や防汚性などの性質を発現させやすいためにより好ましい。特に２種以上の酸性ポリマーと１種以上の塩基性ポリマーを使用した場合にその傾向が強まるのでさらに好ましい。
【０１３９】
ここで１種のポリマーとは、１の合成反応により製造されたポリマー群を意味する。また、構成するモノマー種が同一であっても、配合比を変えて合成したポリマーは１種ではない。
【０１４０】
コーティング層は、１種以上の酸性ポリマー溶液による処理を１回以上、および１種以上の塩基性ポリマー溶液による処理を１回以上行うことにより形成されることが好ましい。
【０１４１】
また、コーティング層は、１種以上の酸性ポリマー溶液による処理および１種以上の塩基性ポリマー溶液による処理を、好ましくはそれぞれ１〜５回、より好ましくはそれぞれ１〜３回、さらに好ましくはそれぞれ１〜２回行うことにより基材の表面に形成される。酸性ポリマー溶液による処理の回数と塩基性ポリマー溶液による処理の回数は異なっていてもよい。
【０１４２】
発明者らは、本発明の医療デバイスにおいて、１種以上の酸性ポリマー溶液による処理および１種以上の塩基性ポリマー溶液による処理が合計２回または３回という極めて少ない回数で優れた濡れ性や易滑性を付与しうることを見出した。これは製造工程の短縮化という観点から、工業的に非常に重要な意味を持つ。その意味で、本発明の医療デバイスにおいて、コーティング層を形成する酸性ポリマー溶液処理および塩基性ポリマー溶液処理による合計の処理回数は２回または３回が好ましい。
【０１４３】
コーティング層は、１種以上の酸性ポリマー溶液による処理を２回および塩基性ポリマー溶液による処理を１回行うことが好ましく、２種の酸性ポリマー溶液により２回（各１回）、塩基性ポリマー溶液による処理を１回行うことが好適である。
【０１４４】
なお、発明者らは、コーティング層が、酸性ポリマーおよび塩基性ポリマーのいずれか一方のみを含むだけでは、濡れ性や易滑性の発現がほとんど見られないことも確認している。
【０１４５】
塩基性ポリマーとしては、塩基性を有する複数の基をポリマー鎖に沿って有するホモポリマーまたは共重合ポリマーを好適に用いることができる。塩基性を有する基としてはアミノ基およびその塩が好適である。たとえば、このような塩基性ポリマーの好適な例は、ポリ（アリルアミン）、ポリ（ビニルアミン）、ポリ（エチレンイミン）、ポリ（ビニルベンジルトリメチルアミン）、ポリアニリン、ポリ（アミノスチレン）、ポリ（Ｎ，Ｎ−ジアルキルアミノエチルメタクリレート）などのアミノ基含有（メタ）アクリレート重合体、ポリ（Ｎ，Ｎ−ジメチルアミノプロピルアクリルアミド）などのアミノ基含有（メタ）アクリルアミド重合体およびこれらの塩などである。以上はホモポリマーの例であるが、これらの共重合体（すなわち前記塩基性ポリマーを構成する塩基性モノマーどうしの共重合体、あるいは塩基性モノマーと他のモノマーの共重合体）も好適に用いることができる。
【０１４６】
塩基性ポリマーが共重合体である場合、該共重合体を構成する塩基性モノマーとしては、重合性の高さという点でアリル基、ビニル基、および（メタ）アクリロイル基を有するモノマーが好ましく、（メタ）アクリロイル基を有するモノマーが最も好ましい。該共重合体を構成する塩基性モノマーとして好適なものを例示すれば、アリルアミン、ビニルアミン（前駆体としてＮ−ビニルカルボン酸アミド）、ビニルベンジルトリメチルアミン、アミノ基含有スチレン、アミノ基含有（メタ）アクリレート、アミノ基含有（メタ）アクリルアミド、およびこれらの塩である。これらの中でも重合性の高さからアミノ基含有（メタ）アクリレート、アミノ基含有（メタ）アクリルアミド、およびこれらの塩がより好ましく、Ｎ，Ｎ−ジメチルアミノエチルメタクリレート、Ｎ，Ｎ−ジメチルアミノプロピルアクリルアミド、およびこれらの塩が最も好ましい。
【０１４７】
塩基性ポリマーは、第四級アンモニウム構造を有するポリマーであってもよい。第四級アンモニウム構造を有するポリマー化合物は、医療デバイスのコーティングに使用されると、医療デバイスに抗微生物性を付与することができる。
【０１４８】
酸性ポリマーとしては、酸性を有する複数の基をポリマー鎖に沿って有するホモポリマーまたは共重合ポリマーを好適に用いることができる。酸性を有する基としては、カルボキシル基、スルホン酸基およびこれらの塩が好適であり、カルボキシル基およびその塩が最も好適である。たとえば、このような酸性ポリマーの好適な例は、ポリメタクリル酸、ポリアクリル酸、ポリ（ビニル安息香酸）、ポリ（チオフェン−３−酢酸）、ポリ（４−スチレンスルホン酸）、ポリビニルスルホン酸、ポリ（２−アクリルアミド−２−メチルプロパンスルホン酸）およびこれらの塩などである。以上はホモポリマーの例であるが、これらの共重合体（すなわち前記酸性ポリマーを構成する酸性モノマーどうしの共重合体、あるいは酸性モノマーと他のモノマーの共重合体）も好適に用いることができる。
【０１４９】
酸性ポリマーが共重合体である場合、該共重合体を構成する酸性モノマーとしては、重合性の高さという点でアリル基、ビニル基、および（メタ）アクリロイル基を有するモノマーが好ましく、（メタ）アクリロイル基を有するモノマーが最も好ましい。該共重合体を構成する酸性モノマーとして好適なものを例示すれば、（メタ）アクリル酸、ビニル安息香酸、スチレンスルホン酸、ビニルスルホン酸、２−アクリルアミド−２−メチルプロパンスルホン酸、およびこれらの塩である。これらの中で、（メタ）アクリル酸、２−アクリルアミド−２−メチルプロパンスルホン酸、およびこれらの塩がより好ましく、最も好ましいのは（メタ）アクリル酸、およびその塩である。
【０１５０】
塩基性ポリマーおよび酸性ポリマーのうちの少なくとも１種が、アミド基および水酸基から選ばれた基を有するポリマーであることが好ましい。塩基性ポリマーおよび／または酸性ポリマーがアミド結合を有する場合、濡れ性のみならず易滑性のある表面を形成できるために好ましい。塩基性ポリマーおよび／または酸性ポリマーが水酸基を有する場合、濡れ性のみならず涙液に対する防汚性に優れた表面を形成できるために好ましい。
【０１５１】
前記酸性ポリマーおよび塩基性ポリマーのうちの２種以上が、水酸基およびアミド基から選ばれた基を有するポリマーであることがより好ましい。すなわち、医療デバイスが、水酸基を有する酸性ポリマー、水酸基を有する塩基性ポリマー、アミド基を有する酸性ポリマーおよびアミド基を有する塩基性ポリマーから選ばれた２種以上を含むことが好ましい。この場合、易滑性のある表面が形成される効果、または涙液に対する防汚性に優れた表面を形成できる効果がより顕著に発現できるために好ましい。
【０１５２】
また、コーティング層が、水酸基を有する酸性ポリマーおよび水酸基を有する塩基性ポリマーから選ばれた少なくとも１種、ならびにアミド基を有する酸性ポリマーおよびアミド基を有する塩基性ポリマーから選ばれた少なくとも１種を含むことがさらに好ましい。この場合、易滑性のある表面が形成される効果、および涙液に対する防汚性に優れた表面を形成できる効果の両方が発現できるために好ましい。
【０１５３】
アミド基を有する塩基性ポリマーの例としては、アミノ基を有するポリアミド類、部分加水分解キトサン、塩基性モノマーとアミド基を有するモノマーの共重合体などを挙げることができる。
【０１５４】
アミド基を有する酸性ポリマーの例としては、カルボキシル基を有するポリアミド類、酸性モノマーとアミド基を有するモノマーの共重合体などを挙げることができる。
【０１５５】
水酸基を有する塩基性ポリマーの例としては、キチンなどのアミノ多糖類、塩基性モノマーと水酸基を有するモノマーの共重合体などを挙げることができる。
【０１５６】
水酸基を有する酸性ポリマーの例としては、ヒアルロン酸、コンドロイチン硫酸、カルボキシメチルセルロース、カルボキシプロピルセルロースなどの酸性基を有する多糖類、酸性モノマーとアミド基を有するモノマーの共重合体などを挙げることができる。
【０１５７】
アミド基を有するモノマーとしては、重合の容易さの点で（メタ）アクリルアミド基を有するモノマーおよびＮ−ビニルカルボン酸アミド（環状のものを含む）が好ましい。かかるモノマーの好適な例としては、Ｎ−ビニルピロリドン、Ｎ−ビニルカプロラクタム、Ｎ−ビニルアセトアミド、Ｎ−メチル−Ｎ−ビニルアセトアミド、Ｎ−ビニルホルムアミド、Ｎ，Ｎ−ジメチルアクリルアミド、Ｎ，Ｎ−ジエチルアクリルアミド、Ｎ−イソプロピルアクリルアミド、Ｎ−（２−ヒドロキシエチル）アクリルアミド、アクリロイルモルホリン、およびアクリルアミドを挙げることができる。これらの中でも易滑性の点で好ましいのは、Ｎ−ビニルピロリドンおよびＮ，Ｎ−ジメチルアクリルアミドであり、Ｎ，Ｎ−ジメチルアクリルアミドが最も好ましい。
【０１５８】
水酸基を有するモノマーの好適な例としては、ヒドロキシエチル（メタ）アクリレート、ヒドロキシプロピル（メタ）アクリレート、ヒドロキシブチル（メタ）アクリレート、ヒドロキシエチル（メタ）アクリルアミド、グリセロール（メタ）アクリレート、カプロラクトン変性２−ヒドロキシエチル（メタ）アクリレート、Ｎ−（４−ヒドロキシフェニル）マレイミド、ヒドロキシスチレン、ビニルアルコール（前駆体としてカルボン酸ビニルエステル）を挙げることができる。水酸基を有するモノマーとしては、重合の容易さの点で（メタ）アクリロイル基を有するモノマーが好ましく、（メタ）アクリル酸エステルモノマーはより好ましい。これらの中で、涙液に対する防汚性の点で好ましいのは、ヒドロキシエチル（メタ）アクリレート、ヒドロキシプロピル（メタ）アクリレート、およびグリセロール（メタ）アクリレートであり、中でもヒドロキシエチル（メタ）アクリレートが最も好ましい。
【０１５９】
塩基性モノマーとアミド基を有するモノマーの共重合体として好ましい具体例は、Ｎ，Ｎ−ジメチルアミノエチルメタクリレート／Ｎ−ビニルピロリドン共重合体、Ｎ，Ｎ−ジメチルアミノエチルメタクリレート／Ｎ，Ｎ−ジメチルアクリルアミド共重合体、Ｎ，Ｎ−ジメチルアミノプロピルアクリルアミド／Ｎ−ビニルピロリドン共重合体、およびＮ，Ｎ−ジメチルアミノプロピルアクリルアミド／Ｎ，Ｎ−ジメチルアクリルアミド共重合体である。最も好ましくはＮ，Ｎ−ジメチルアミノプロピルアクリルアミド／Ｎ，Ｎ−ジメチルアクリルアミド共重合体である。
【０１６０】
酸性モノマーとアミド基を有するモノマーの共重合体として好ましい具体例は、（メタ）アクリル酸／Ｎ−ビニルピロリドン共重合体、（メタ）アクリル酸／Ｎ，Ｎ−ジメチルアクリルアミド共重合体、２−アクリルアミド−２−メチルプロパンスルホン酸／Ｎ−ビニルピロリドン共重合体、および２−アクリルアミド−２−メチルプロパンスルホン酸／Ｎ，Ｎ−ジメチルアクリルアミド共重合体である。最も好ましくは（メタ）アクリル酸／Ｎ，Ｎ−ジメチルアクリルアミド共重合体である。
【０１６１】
塩基性モノマーと水酸基を有するモノマーの共重合体として好ましい具体例は、Ｎ，Ｎ−ジメチルアミノエチルメタクリレート／ヒドロキシエチル（メタ）アクリレート共重合体、Ｎ，Ｎ−ジメチルアミノエチルメタクリレート／グリセロール（メタ）アクリレート共重合体、Ｎ，Ｎ−ジメチルアミノプロピルアクリルアミド／ヒドロキシエチル（メタ）アクリレート、およびＮ，Ｎ−ジメチルアミノプロピルアクリルアミド／グリセロール（メタ）アクリレート共重合体である。最も好ましくはＮ，Ｎ−ジメチルアミノエチルメタクリレート／ヒドロキシエチル（メタ）アクリレート共重合体である。
【０１６２】
酸性モノマーとアミド基を有するモノマーの共重合体として好ましい具体例は、（メタ）アクリル酸／ヒドロキシエチル（メタ）アクリレート共重合体、（メタ）アクリル酸／グリセロール（メタ）アクリレート共重合体、２−アクリルアミド−２−メチルプロパンスルホン酸／ヒドロキシエチル（メタ）アクリレート共重合体、および２−アクリルアミド−２−メチルプロパンスルホン酸／グリセロール（メタ）アクリレート共重合体である。最も好ましくは（メタ）アクリル酸／ヒドロキシエチル（メタ）アクリレート共重合体である。
【０１６３】
前記塩基性モノマーあるいは酸性モノマーと他のモノマーの共重合体を用いる場合、その共重合比率は、［塩基性モノマーあるいは酸性モノマーの質量］／［他のモノマーの質量］が、１／９９〜９９／１が好ましく、２／９８〜９０／１０がより好ましく、１０／９０〜８０／２０がさらに好ましい。共重合比率がこの範囲にある場合に、易滑性や涙液に対する防汚性などの機能を発現しやすくなる。
【０１６４】
コーティング層の種々の特性、たとえば厚さを変えるために、酸性ポリマーおよび塩基性ポリマーの分子量を変えることができる。具体的には、分子量を増すと、一般にコーティング層の厚さは増す。しかし、分子量が大きすぎる場合、粘度増大により取り扱い難さが増す可能性がある。そのため、本発明で使用される酸性ポリマーおよび塩基性ポリマーは、２０００〜１５００００の分子量を有することが好ましい。より好ましくは、分子量５０００〜１０００００であり、さらに好ましくは、７５０００〜１０００００である。酸性ポリマーおよび塩基性ポリマーの分子量は、ゲル浸透クロマトグラフィー法（水系溶媒）で測定されるポリエチレングリコール換算の質量平均分子量である。
【０１６５】
コーティング層の塗布は、たとえばＷＯ９９／３５５２０、ＷＯ０１／５７１１８または米国特許公報第２００１−００４５６７６号に記載されているような多数の方法で達成することができる。
【０１６６】
本発明の医療デバイスは、基材表面の少なくとも一部に、酸性ポリマーおよび塩基性ポリマーからなる層（以下、コーティング層と呼ぶ）が形成されているが、該層内の少なくとも一部が架橋されていても良い。また、本発明の医療デバイスにおいては、上記基材と上記層との間で少なくとも一部が架橋されていても良い。ここで、架橋とは、ポリマー同士が自らの官能基または架橋剤を用いて橋架け構造を作って結合することである。
【０１６７】
上記架橋は、基材に少なくとも酸性ポリマーおよび塩基性ポリマーを付着させた状態で放射線を照射することにより生じさせることができる。放射線は、各種のイオン線、電子線、陽電子線、エックス線、γ線、中性子線が好ましく、より好ましくは電子線およびγ線である。最も好ましくはγ線である。
【０１６８】
上述のようにコーティング層内やコーティング層と基材との間で架橋を生じさせることにより、医療デバイスの表面に良好な濡れ性と易滑性が付与され、優れた装用感を与えることができる。一方で、放射線照射により基材内部にも架橋を生じ、医療デバイスが硬くなりすぎる場合がある。その場合は基材中の成分Ａを適宜、成分Ｍに置き換えて共重合することにより、基材内部の過度の架橋を抑制することができる。
【０１６９】
また、発明者らは、湿潤状態および準湿潤状態で使用することが好ましいデバイス（本発明の医療デバイスを含む）において、基材に複数のポリマーを非共有結合的に適用するいわゆるＬｂＬコーティングに用いるコーティング液を、基材のかわりに水晶振動子センサー（共振周波数９ＭＨｚ、ＡＴカット、金電極）に対して適用したときに、測定される各ポリマーの共振周波数が増加する（大きくなる）という特異な現象を見出した。また、発明者らは、共振周波数の増加幅が大きい場合のコーティング層が、かかるデバイス（例えば医療デバイス）として良好な表面を形成しうることを見出した。かかるデバイスは軟質樹脂デバイス（引張弾性率が１０ＭＰａ以下）であることが好ましい。かかるデバイスは低含水性（含水率が１０質量％以下）であることが好ましい。
【０１７０】
ここで、水晶振動子は、電極に交流電圧を印加すると圧電効果により共振振動するが、電極表面に物質が付着するなどして質量が増加すると共振周波数が低下する（小さくなる）。この際、電極表面の質量変化は、測定される共振周波数変化と比例する。この原理を利用して共振周波数の変化により物質の付着、反応などによる質量変化を検出する方法が、クオーツクリスタルマイクロバランス測定法（ＱＣＭ）である。
【０１７１】
例えば、上述した水晶振動子センサーと第１のポリマーを含有する第１溶液とを接触させて得られた水晶振動子センサーに対して上述したＱＣＭによって測定した共振周波数をＦ１とし、続けてこの水晶振動子センサーと第２のポリマーを含有する第２溶液とを接触させて得られた水晶振動子センサーに対して測定した共振周波数をＦ２とし、さらにこの水晶振動子センサーと第３のポリマーを含有する第３溶液とを接触させて得られた水晶振動子センサーに対して測定した共振周波数をＦ３とする。このとき、良好な表面を形成しているコーティング層として、Ｆ２からＦ１を引いた値（Ｆ２−Ｆ１、共振周波数の増加幅）またはＦ３からＦ２を引いた値（Ｆ３−Ｆ２）が、１５００以上であることが好ましく、２０００以上であることがより好ましく、３０００以上であることがさらに好ましく、４０００以上であることが最も好ましい。第１溶液または第２溶液、がポリ（メタ）アクリル酸またはポリエチレンイミンである場合、特に、上記の条件を満たすことが好ましい。最表面部分が表面の特性に大きな影響を与えると考えられるので、第３のポリマーが最表面である場合、Ｆ３−Ｆ２が、１５００以上であることが好ましく、２０００以上であることがより好ましく、３０００以上であることがさらに好ましく、４０００以上であることが最も好ましい。
【０１７２】
なお、上述した第１〜第３のポリマーに限らず、第１〜第ｎのポリマーを前記基材上に非共有結合的に適用する合計ｎ個の工程を含むＬｂＬコーティングであっても同様の効果を得ることができる。このとき、基材を、第１のポリマーを含有する第１溶液と接触させて、前記第１のポリマーを前記基材上に非共有結合的に適用する第１工程から該基材を第ｎのポリマーを含有する第ｎ溶液と接触させて、前記第ｎのポリマーを前記基材上に非共有結合的に適用する第ｎ工程（ｎは２以上の整数）まで、合計ｎ個の工程を経て、ＬｂＬコーティングを基材に適用して医療デバイスを得る、医療デバイスの製造方法において、前記第１溶液〜第ｎ溶液のいずれか一つの第（ｋ−１）溶液（ｋは２以上ｎ以下の整数）を、クオーツクリスタルマイクロバランス測定法（ＱＣＭ）用の水晶振動子センサーに接触させ、その後速やかに水晶振動子センサーを純水で洗浄後、乾燥させて、前記ＱＣＭによって共振周波数を測定して測定値Ｆｋ−１を得、続けてこの水晶振動子センサーに第ｋ溶液を接触させ、その後速やかに水晶振動子センサーを純水で洗浄後、乾燥させて、前記ＱＣＭによって共振周波数を測定して測定値Ｆｋを得た際、ＦｋからＦｋ−１を引いた値（Ｆｋ−Ｆｋ−１）が、１５００以上であることが好ましく、２０００以上であることがより好ましく、３０００以上であることがさらに好ましく、４０００以上であることが最も好ましい。後述の実施例では、（Ｆｋ−Ｆｋ−１）が４０００以上６０００以下の場合に特に良好な結果が示されている。また、最表面部分が表面の特性に大きな影響を与えると考えられるので、（Ｆｎ−Ｆｎ−１）が、１５００以上であることが好ましく、２０００以上であることがより好ましく、３０００以上であることがさらに好ましく、４０００以上であることが最も好ましい。
【０１７３】
Ｆｋ−Ｆｋ−１は３００００以下であることが好ましく、２００００以下であることがより好ましく、１００００以下であることがさらに好ましい。
【０１７４】
最表面部分が表面の特性に大きな影響を与えると考えられるので、ＦｎからＦｎ−１を引いた値（Ｆｎ−Ｆｎ−１）が、１５００以上、より好ましくは２０００以上、さらに好ましくは３０００以上、最も好ましくは４０００以上となる第ｎ溶液が適用されることが好ましい。
【０１７５】
ＬｂＬコーティングを医療デバイスに適用するためのコーティング溶液の組み合わせであって、基材上に第１のポリマーを非共有結合的に適用するための、前記第１のポリマーを含有するコーティング溶液を第１溶液とし、該基材上に第ｋのポリマーを非共有結合的に適用するための、前記第ｋのポリマーを含有するコーティング溶液を第ｋ溶液（ｋは２以上ｎ以下の整数、ｎは２以上の整数）とした、第１溶液〜第ｎ溶液からなるコーティング溶液の組み合わせにおいて、いずれか一つのＦｋ−Ｆｋ−１が、１５００以上、より好ましくは２０００以上、さらに好ましくは３０００以上、最も好ましくは４０００以上となることが好ましい。Ｆｋ−Ｆｋ−１は３００００以下であることが好ましく、２００００以下であることがより好ましく、１００００以下であることがさらに好ましい。最表面部分が表面の特性に大きな影響を与えると考えられるので、コーティング液の組合せは、Ｆｎ−Ｆｎ−１が、１５００以上、より好ましくは２０００以上、さらに好ましくは３０００以上、最も好ましくは４０００以上となる第（ｎ−１）溶液および第ｎ溶液が適用されることが好ましい。コーティング液は、上述したような酸性ポリマーもしくは塩基性ポリマーの溶液、またはこれらの組合せであることが好ましい。コーティング層は、上述したような酸性ポリマーおよび塩基性ポリマーからなる層であることが好ましい。さらに、そのポリマーを含有する溶液のポリマー含有濃度が高いことが好ましい。
【０１７６】
また、水晶振動子センサーにＬｂＬコーティングを適用した際に共振周波数が大きく増加することが、基材に良好な表面を形成する指標となることの機序は必ずしも明確ではないが、水晶振動子センサーにＬｂＬコーティングを適用した際に共振周波数が大きく増加することが基材に良好な表面を形成する指標となることは、後述の実施例からも明らかなように検証された事実である。
【０１７７】
次に、本発明の医療デバイスの製造方法について説明する。本発明の医療デバイスは、成型体（基材）の表面に、酸性ポリマー溶液と塩基性ポリマー溶液をそれぞれ１〜５回、より好ましくはそれぞれ１〜３回、さらに好ましくはそれぞれ１〜２回塗布してコーティング層を形成することにより得られる。酸性ポリマー溶液の塗布工程と塩基性ポリマー溶液の塗布工程の回数は異なっていてもよい。
【０１７８】
発明者らは、本発明の医療デバイスの製造方法において、１種以上の酸性ポリマー溶液の塗布工程および１種以上の塩基性ポリマー溶液の塗布工程が合計２回または３回という極めて少ない回数で優れた濡れ性や易滑性を付与しうることを見出した。これは製造工程の短縮化という観点から、工業的に非常に重要な意味を持つ。その意味で、酸性ポリマー溶液の塗布工程および塩基性ポリマー溶液の塗布工程の合計は２回または３回が好ましく、２回が最も好ましい。
【０１７９】
なお、発明者らは、本発明の医療デバイスにおいて、酸性ポリマー溶液の塗布工程または塩基性溶液の塗布工程のいずれか一方のみを１回施すだけでは、濡れ性や易滑性の発現がほとんど見られないことも確認している。
【０１８０】
濡れ性、易滑性、および製造工程短縮の観点から、コーティング溶液の塗布は、下記の構成１〜４から選ばれたいずれかの構成で施されることが好ましい。下記の表記は、成型体表面に左から順に各塗布工程が施されることを表している。
【０１８１】
構成１：塩基性ポリマー溶液の塗布／酸性ポリマー溶液の塗布
構成２：酸性ポリマー溶液の塗布／塩基性ポリマー溶液の塗布
構成３：塩基性ポリマー溶液の塗布／酸性ポリマー溶液の塗布／塩基性ポリマー溶液の塗布
構成４：酸性ポリマー溶液の塗布／塩基性ポリマー溶液の塗布／酸性ポリマー溶液の塗布
これらの構成の中でも、構成４が、得られる医療デバイスが特に優れた濡れ性を示すためにより好ましい。
【０１８２】
上記構成１〜構成４において、各塗布工程で使用する酸性ポリマーおよび塩基性ポリマーのうちの少なくとも１種は、水酸基およびアミド基から選ばれた基を有するポリマーであることが好ましい。特に、酸性ポリマーおよび塩基性ポリマーのうちの少なくとも１種が、水酸基を有するポリマーであることが好ましい。また、酸性ポリマーおよび塩基性ポリマーのうちの少なくとも２種は、水酸基およびアミド基から選ばれた基を有するポリマーであることがより好ましい。
【０１８３】
また、上記構成１〜構成４において、１種以上の塩基性ポリマー溶液および／または１種以上の酸性ポリマー溶液を使用できる。例えば、構成４で最初に塗布される溶液と最後に塗布される溶液に使用する酸性ポリマー溶液は、同一種類および同濃度（もしくは異なる濃度）の酸性ポリマー溶液であってよく、あるいは異なる種類の酸性ポリマー溶液を使用してもよい。
【０１８４】
酸性ポリマー溶液および塩基性ポリマー溶液を塗布するにあたって、基材の表面は、未処理であっても、処理済みであってもよい。ここで基材の表面が処理済みであるとは、基材の表面を公知の手法によって表面処理または表面改質することをいう。表面処理または表面改質の好適な例としては、プラズマ処理、化学的改質、化学的官能化、およびプラズマコーティングなどである。
【０１８５】
本発明の医療デバイスの製造方法の好ましい態様の１つは、下記工程１〜工程４をこの順に含むものである。
＜工程１＞
１分子あたり複数の重合性官能基を有するポリシロキサン化合物であって数平均分子量が６０００以上のポリシロキサン化合物である成分Ａ、および、フルオロアルキル基を有する重合性モノマーである成分Ｂを含む混合物を重合し、成型体を得る工程。
＜工程２＞
成型体を酸性ポリマー溶液に接触させた後、余剰の該酸性ポリマー溶液を洗浄除去する工程。
＜工程３＞
成型体を塩基性ポリマー溶液に接触させた後、余剰の該塩基性ポリマー溶液を洗浄除去する工程。
＜工程４＞
成型体を酸性ポリマー溶液に接触させた後、余剰の該酸性ポリマー溶液を洗浄除去する工程。
【０１８６】
上記のように、成型体を酸性ポリマー溶液および塩基性ポリマー溶液に順次接触させることにより、該成型体上に酸性ポリマーおよび塩基性ポリマーからなる層を形成することができる。その後、余剰のポリマーを十分に洗浄除去することが好ましい。
【０１８７】
該成型体を酸性ポリマー溶液または塩基性ポリマー溶液に接触させる方法としては、浸漬法（ディップ法）、刷毛塗り法、スプレーコーティング法、スピンコート法、ダイコート法、スキージ法などの種々のコーティング手法を適用できる。
【０１８８】
溶液の接触を浸漬法で行う場合、浸漬時間は、多くの因子に応じて変化させることができる。酸性ポリマー溶液または塩基性ポリマー溶液への成型体の浸漬は、好ましくは、１〜３０分間、より好ましくは２〜２０分間、そして最も好ましくは１〜５分間の間行う。
【０１８９】
酸性ポリマー溶液および塩基性ポリマー溶液の濃度は、酸性ポリマーないし塩基性ポリマーの性質、所望のコーティング層の厚さ、およびその他の多数の因子に応じて変化させることができる。好ましい酸性ポリマーまたは塩基性ポリマーの濃度は、０．００１質量％より大きく１０質量％未満、より好ましくは０．６質量％より大きく５質量％未満、そして最も好ましくは１質量％より大きく３質量％未満である。
【０１９０】
酸性ポリマー溶液および塩基性ポリマー溶液のｐＨは、好ましくは２〜５、より好ましくは２．５〜４．５に維持することが好ましい。
【０１９１】
余剰の酸性ポリマーおよび塩基性ポリマーの洗浄除去は、一般に清浄な水または有機溶媒を用いて、コーティング後の成型体をすすぐことによって行われる。すすぎは該成型体を水または有機溶媒に浸漬したり、水流や有機溶媒流にさらしたりすることで行うことが好ましい。すすぎは、１つの工程で完了させてもよいが、すすぎの工程を複数回行うほうが、効率的であることが認められた。２〜５の工程ですすぎを行うのが好ましい。すすぎ溶液へのそれぞれの浸漬には、１〜３分間を費やすのが好ましい。
【０１９２】
すすぎ溶液としては純水も好ましいが、コーティング層の密着を高めるために、好ましくは２〜７、より好ましくは２〜５、そしてさらにより好ましくは２．５〜４．５のｐＨに緩衝された水溶液も好適に用いられる。
【０１９３】
過剰のすすぎ溶液の乾燥または除去を行う工程を含んでも良い。成型体を大気雰囲気下に単に放置することによって、成型体はある程度乾燥させることができるが、緩やかな空気流を表面に送ることによって、乾燥を亢進することが好ましい。空気流の流速は、乾燥する材料の強度、および材料の機械的固定（fixturing）の関数として調節することができる。成型体を完全に乾燥してしまう必要はない。ここでは、成型体の乾燥よりはむしろ、成型体表面に密着した溶液の液滴を除去することが重要である。したがって、成型体表面上の水または溶液の膜が除去される程度にまで乾燥するだけでよく、その方が工程時間の短縮のつながるために好ましい。
【０１９４】
酸性ポリマーと塩基性ポリマーとは交互に塗布することが好ましい。交互に塗布することで、どちらか一方のみでは得られない優れた濡れ性や易滑性、さらには優れた装用感を有する医療デバイスを得ることができる。
【０１９５】
コーティング層は、非対称であることができる。ここで「非対称」とは、医療デバイスの第一の面と反対側の第二の面とで異なるコーティング層を有することをいう。ここで「異なるコーティング層」とは、第一の面に形成されたコーティング層と第二の面に形成されたコーティング層とが、異なる表面特性または機能性を有することをいう。
【０１９６】
コーティング層の厚さは、塩化ナトリウムなどの一つまたはそれ以上の塩を酸性ポリマー溶液または塩基性ポリマー溶液に加えることによって、調節することができる。好ましい塩濃度は、０．１〜２．０質量％である。塩の濃度が上昇するにつれて、高分子電解質は、より球状の立体構造をとる。しかし濃度が高くなりすぎると、高分子電解質は、成型体表面に、沈着するとしても良好には沈着しない。より好ましい塩濃度は、０．７〜１．３質量％である。
【０１９７】
本発明の医療デバイスの製造方法の別の好ましい態様の１つは、さらに下記工程５を含むものである。
＜工程５＞
前記工程１〜４をこの順に含む方法で得た成型体に放射線を照射する工程。
【０１９８】
放射線の照射は、成型体をコーティング液に浸漬した状態で行っても良いし、成型体をコーティング液から引き出して洗浄した後で行っても良い。また、成型体をコーティング液以外の液体に浸漬した状態で放射線の照射を行うことも好ましく行われる。この場合、照射線がより効率的に作用するために好ましい。この場合、コーティングした成型体を浸漬するために使用する液体のための溶媒は有機系、無機系の各種溶媒が適用可能であり特に制限はない。例を挙げれば、水、メタノール、エタノール、プロパノール、２−プロパノール、ブタノール、tert−ブタノール、tert−アミルアルコール、３，７−ジメチル−３−オクタノールなどの各種アルコール系溶媒、ベンゼン、トルエン、キシレンなどの各種芳香族炭化水素系溶媒、ヘキサン、ヘプタン、オクタン、デカン、石油エーテル、ケロシン、リグロイン、パラファインなどの各種脂肪族炭化水素系溶媒、アセトン、メチルエチルケトン、メチルイソブチルケトンなどの各種ケトン系溶媒、酢酸エチル、酢酸ブチル、安息香酸メチル、フタル酸ジオクチル、二酢酸エチレングリコールなどの各種エステル系溶媒、ジエチルエーテル、テトラヒドロフラン、ジオキサン、エチレングリコールジアルキルエーテル、ジエチレングリコールジアルキルエーテル、トリエチレングリコールジアルキルエーテル、テトラエチレングリコールジアルキルエーテル、ポリエチレングリコールジアルキルエーテル、ポリエチレングリコール−ポリプロピレングリコールブロック共重合体、ポリエチレングリコール−ポリプロピレングリコールランダム共重合体などの各種グリコールエーテル系溶媒であり、これらは単独あるいは混合して使用することができる。これらのうち、最も好ましいのは水である。成型体を水系の液体に浸漬した状態で放射線の照射を行う場合、水系の液体としては、純水のほかに、生理食塩水、リン酸系の緩衝液（好ましくはｐＨ７．１〜７．３）、ホウ酸系の緩衝液（好ましくはｐＨ７．１〜７．３）が好適である。
【０１９９】
成型体を容器に密閉した状態で放射線を照射すれば、成型体の滅菌を同時に行うことができるという利点がある。
【０２００】
放射線としては、好ましくはγ線を用いると良い。この場合、照射するγ線の線量は少なすぎると成型体とコーティング層の十分な結合が得られず、多すぎると成型体の物性低下を招くことから、０．１〜１００ｋＧｙが好ましく、１５〜５０ｋＧｙがより好ましく、２０〜４０ｋＧｙが最も好ましい。これにより、コーティング層内の少なくとも一部およびコーティング層と成型体との間の少なくとも一部が架橋され、コーティング層の耐久性（例えば擦り洗い耐久性）を向上させることができる。
【０２０１】
なお、本発明の医療デバイスは、低含水性ソフトコンタクトレンズ、眼内レンズ、人工角膜、角膜インレイ、角膜オンレイ、メガネレンズなどの眼用レンズとして有用である。中でも低含水性ソフトコンタクトレンズに特に好適である。また、本発明の医療デバイスの形状を変えることによって、上述した医療デバイスとして適用可能である。
【０２０２】
以下、本発明に係る低含水性軟質眼用デバイスの実施の形態を説明する。本実施の形態は、弾性率が１００ｋＰａ以上２０００ｋＰａ以下、含水率が１０質量％以下、引張伸度が５０％以上３０００％以下、ホウ酸緩衝液に対する動的接触角（前進）が８０°以下である、眼に装用される低含水性軟質眼用デバイスであって、該低含水性軟質眼用デバイスの少なくとも一部に虹彩様のパターンが形成されている低含水性軟質眼用デバイスである。
【０２０３】
また、本発明に係る低含水性軟質眼用デバイスの別の実施の形態は、低含水性軟質基材の表面の少なくとも一部に、酸性ポリマーおよび塩基性ポリマーからなる層が形成された低含水性軟質眼用デバイスであって、該低含水性軟質眼用デバイスの少なくとも一部に虹彩様のパターンが形成されている低含水性軟質眼用デバイスである。
【０２０４】
ここで、低含水性とは含水率が１０質量％以下であることを意味する。また、軟質とは引張弾性率が１００００ｋＰａ以下であることを意味する。
【０２０５】
虹彩パターンの形成箇所は、基材表面であってもよいし、基材の内部であってもよいし、コーティング層の内部であってもよい。換言すれば、虹彩パターンは、低含水性軟質眼用レンズの外表面に露出しない箇所に形成可能である。
【０２０６】
ここで、従来のような含水性のレンズであって酸素透過性が低い眼用レンズに対して上述した虹彩パターンを適用した場合、虹彩パターンをプリント、または挟み込むことによって一段と酸素透過性が低くなる。酸素透過性の低いレンズは、長時間装用することで目が充血し、装用者に対して疲労感を与えてしまうおそれがある。一方、本発明に係る低含水性軟質眼用デバイスは、高い酸素透過性を有するため、虹彩パターンを付与した場合であっても高い酸素透過性を維持し、装用者に疲労感を与えないことはもちろん、角膜が深刻な酸素不足になることを防止するという効果を奏する。
【０２０７】
また、本発明に係る低含水性軟質眼用デバイスは、低含水性であるため、含水性のレンズと比して装用時のレンズの眼の中での動きが小さい傾向があり、これにより、装用時の虹彩パターンのずれを防止し、美粧性に優れた眼用レンズとして使用することができる。なお、装用時のレンズの眼の中での動きが大きいと、装用者の虹彩と虹彩パターンがずれて、例えば、装用者が楕円様の虹彩を有するように見えたり、虹彩パターンと虹彩との間から白目部分が露出して、美粧性が損なわれたりするために好ましくない。
（実施の形態１）
本発明に係る低含水性軟質眼用デバイスの実施形態の一つである低含水性ソフトコンタクトレンズについて説明する。本実施の形態において、虹彩様のパターンは、眼の虹彩の表面を覆うことで虹彩を擬似的に着色するものである。
【０２０８】
本実施の形態１にかかる低含水性軟質眼用レンズには、虹彩を模写したパターンである虹彩パターンが形成されている。
【０２０９】
本実施の形態１にかかる低含水性軟質眼用レンズには、一例として図４に示すような虹彩パターンがプリントによって付与されている。虹彩パターンの付与はプリント以外の方法でも可能である。好ましい一例として、虹彩パターンを有するフィルム状物を低含水性軟質眼用レンズの基材上または基材中に付与する方法が挙げられる。図４に示す低含水性軟質眼用レンズ４１の虹彩パターン４１０は、外周が虹彩と同等または虹彩より大きい径の略円環状をなし、中心に向かうに従って、光の透過性が上がるようなパターンである。虹彩パターン４１０は、眼にレンズを装用したときに、虹彩上に位置して虹彩の少なくとも一部を覆うことによって、虹彩部分を擬似的に着色する。したがって、虹彩パターン４１０を形成することによって、レンズ装用者の虹彩部分の色または大きさを擬似的に変えることができ、レンズ装用者に優れた美粧性を与えることができる。また、虹彩パターン４１０は、低含水性軟質眼用レンズ４１自体の意匠性を向上させることができる。
【０２１０】
なお、虹彩パターン４１０は、外周側の直径が９．０〜１１．０ｍｍであることが好ましい。また、装用者に良好な視覚を与えるという観点から、虹彩パターンは、レンズの中心部に光学的透明部を有することが好ましい。この光学的透明部は、レンズの中心を中心とする半径１ｍｍの円の内側の全領域であることが好ましい。光学的透明部は、より好ましくはコンタクトレンズの中心を中心とする半径１．５ｍｍの円の内側の全領域であり、さらに好ましくは半径２ｍｍの円の内側の全領域、最も好ましくは半径２．５ｍｍの円の内側の全領域である。光学的透明部は着色されていてもよいが、実質的に無色であることが好ましい。
（実施の形態２）
本発明に係る低含水性軟質眼用デバイスの他の実施形態の一つである低含水性ソフトコンタクトレンズについて説明する。本実施の形態において、虹彩様のパターンは、円環状をなす遮光性のパターンであって、前記パターンの中心に直径２．０ｍｍ以下の光学的瞳孔が形成されたものである。
【０２１１】
図５は、本実施の形態２にかかる低含水性軟質眼用レンズの虹彩パターンの一例を示す模式図である。図５に示す低含水性軟質眼用レンズ４２の虹彩パターン４２０は、円環状をなす遮光性のパターンであって、中心部に直径２．０ｍｍ以下となるような光学的瞳孔４２１（ピンホール）が形成されている。虹彩パターン４２０は、光学的瞳孔４２１のような絞り（孔）を設けることによって、遠視、近視、乱視、老視の区別なく、あらゆる距離の対象物を連続的に明視することができる。このため、レンズを替えることなく、鮮明なままの状態の対象物を眼の中心で追い続けることが可能となる。
【０２１２】
光学的瞳孔４２１の形状は、鮮明な視覚を得るためには略円形が好ましく、真円が最も好ましい。なお、光学的瞳孔４２１の直径は、１．０〜１．６ｍｍであることが好ましい。ここで、光学的瞳孔４２１の直径とは、光学的瞳孔の周（円形の場合は円周）上の任意の２点間を結ぶ線分の長さのうちの最大値である。
【０２１３】
なお、虹彩パターン４２０は、外周側の直径が４．０〜９．０ｍｍであることが好ましい。また、虹彩パターンの形成箇所は、基材表面であってもよいし、基材の内部であってもよいし、コーティング層の内部であってもよい。換言すれば、虹彩パターンは、低含水性軟質眼用レンズの外表面に露出しない箇所に形成可能である。
【０２１４】
本発明の別の一態様である低含水性軟質コンタクトレンズには、眼に装用される低含水性軟質コンタクトレンズであって、前記眼との間の涙液の交換を促進する涙液交換促進パターンが形成されている。なお、涙液交換促進パターンは、基材に対して形成される。その後、涙液交換促進パターンが形成された基材に対して、上述したコーティング層が形成されることが好ましい。
【０２１５】
また、基材に対して涙液交換促進パターンを形成し、上述したコーティング層（酸性ポリマーおよび塩基性ポリマーからなる層）によってコーティングされた低含水性軟質コンタクトレンズは、装用時に角膜に対して接触する表面積を減少させるとともに、粘着性物質（ムチン）等を含む涙液の滞留を減少させることができるため、角膜への固着をより低減する効果が期待できる。また、良好な涙液交換を可能とすることにより眼の健全性を維持する効果が期待できる。
【０２１６】
本発明において、涙液交換促進パターンは、装用時のコンタクトレンズの後面（眼球側）から前面（眼瞼側）に貫通する孔（以下、貫通孔）、溝、および、ひだ構造から選ばれた少なくとも１種が好適であり、これらの組合せからなるものであってもよい。また、貫通孔は、多角形、円形および楕円形から選ばれた形状が好ましく、円形および楕円形から選ばれた形状がより好ましい。
【０２１７】
貫通孔の径は、小さすぎると涙液交換促進効果が小さくなり、また涙液中の成分が汚れとして付着したときに貫通孔が塞がれる可能性があり、好ましくない。貫通孔の径は０．１ｍｍ以上が好ましく、０．２ｍｍ以上がより好ましく、０．５ｍｍ以上がさらに好ましく、０．８ｍｍ以上が最も好ましい。貫通孔の径は、大きすぎると、コンタクトレンズが破損しやすくなる傾向があり好ましくない。貫通孔の径は５ｍｍ以下が好ましく、４ｍｍ以下がより好ましく、３ｍｍ以下がさらに好ましく、２ｍｍ以下が最も好ましい。ここで、貫通孔の径は、貫通孔の周（例えば円形の場合は円周）上の任意の２点間を結ぶ線分の長さのうちの最大値である。
【０２１８】
貫通孔の数は、少なすぎると涙液交換促進効果が小さくなる傾向があり、好ましくない。貫通孔の数は、コンタクトレンズ１枚あたり、２個以上が好ましく、３個以上がより好ましく、６個以上がさらに好ましく、８個以上が最も好ましい。貫通孔の数は、多すぎるとコンタクトレンズが破損しやすくなる傾向があり好ましくない。貫通孔の数１０００個以下が好ましく、２４０個以下がより好ましく、１２０個以下がさらに好ましく、６０個以下が最も好ましい。
【０２１９】
前記の溝は、好ましくは成型体の後面に形成される。溝は、その一部が成型体の前面に貫通していても好ましい。溝は、好ましくは、コンタクトレンズの半径方向に沿って形成されることが好ましい。また、溝は複数配置されることが好ましいが、溝どうしが別の溝でつながったような構造であってもよい。
【０２２０】
溝の幅は、小さすぎると涙液交換促進効果が小さくなる傾向があり、好ましくない。溝の幅は０．１ｍｍ以上が好ましく、０．２ｍｍ以上がより好ましく、０．５ｍｍ以上がさらに好ましく、０．８ｍｍ以上が最も好ましい。溝の幅は、大きすぎると、コンタクトレンズが破損しやすくなる傾向があり好ましくない。貫通孔の径は５ｍｍ以下が好ましく、４ｍｍ以下がより好ましく、３ｍｍ以下がさらに好ましく、２ｍｍ以下が最も好ましい。
【０２２１】
溝の数（数えられる場合）は、少なすぎると涙液交換促進効果が小さくなる傾向があり、好ましくない。貫通孔の数は、コンタクトレンズ１枚あたり、２本以上が好ましく、３本以上がより好ましく、６本以上がさらに好ましく、８本以上が最も好ましい。溝の数（数えられる場合）は、多すぎるとコンタクトレンズが破損しやすくなる傾向があり好ましくない。溝の数１０００本以下が好ましく、２４０本以下がより好ましく、１２０本以下がさらに好ましく、６０本以下が最も好ましい。
【０２２２】
なお、装用者に良好な視覚を与えるという観点から、涙液交換促進パターンは、低含水性軟質コンタクトレンズの中心部には形成されないことが好ましい。涙液交換促進パターンが形成されるべき領域は、好ましくはコンタクトレンズの中心を中心とする半径１ｍｍの円の外側であり、より好ましくは同じく半径２ｍｍの円の外側であり、さらに好ましくは同じく半径３ｍｍの円の外側である。
【０２２３】
また、涙液交換促進パターンを角膜の触覚の敏感な領域を避けて配置することにより、装用感の優れた低含水性軟質コンタクトレンズを得るという観点からは同じく半径３．５ｍｍの円の外側が好ましく、同じく半径４ｍｍの円の外側がより好ましく、同じく半径４．５ｍｍの円の外側がさらに好ましい。
【０２２４】
例えば、図６に示す低含水性軟質コンタクトレンズ５１の涙液交換促進パターン５１０は、低含水性軟質コンタクトレンズ５１の径方向の中央部と外縁との間に形成される複数の貫通孔５１１が設けられている。
【０２２５】
上述した涙液交換促進パターン５１０の貫通孔５１１を介して低含水性軟質コンタクトレンズ５１と眼との間の涙液交換を促進することによって、眼の健全性を維持することができる。また、涙液交換促進パターン５１０が形成された低含水性軟質コンタクトレンズ５１は、涙液交換を促進できるため、優れた装用感を得ることができる。
【０２２６】
図７は、本発明の実施の形態の変形例１にかかる低含水性軟質コンタクトレンズの涙液交換促進パターンの一例の模式図である。図７に示す低含水性軟質コンタクトレンズ５２の涙液交換促進パターン５２０は、略楕円形状をなす複数の貫通孔５２１が、この楕円の長軸方向と低含水性軟質コンタクトレンズ５２の径方向とが一致するように配列されて設けられる。
【０２２７】
図８は、本発明の実施の形態の変形例２にかかる低含水性軟質コンタクトレンズの涙液交換促進パターンの一例の模式図である。図８に示す低含水性軟質コンタクトレンズ５３の涙液交換促進パターン５３０は、略矩形をなす複数の溝５３１が、長軸の一方の端部が低含水性軟質コンタクトレンズ５３の外縁に沿うとともに、長軸方向と低含水性軟質コンタクトレンズ３の径方向とが一致するように配列されて設けられる。
【０２２８】
なお、上述した図６〜８に示す涙液交換促進パターン５１０〜５３０は、基材に対して形成される。その後、涙液交換促進パターンが形成された基材に対して、上述したコーティング層が形成される。また、基材に形成する涙液交換促進パターンは、上述した図６〜８に示す涙液交換促進パターン５１０〜５３０の組合せからなるものであってもよい。
【０２２９】
本態様の低含水性軟質コンタクトレンズの製造方法の好ましい態様の１つ（態様Ｐ１）は、下記工程１〜工程３をこの順に含むものである。
＜工程１＞
モノマーの混合物を重合し、涙液交換促進パターンを有するレンズ形状の成型体を得る工程。
＜工程２＞
成型体を塩基性ポリマー溶液に接触させた後、余剰の該塩基性ポリマー溶液を洗浄除去する工程。
＜工程３＞
成型体を酸性ポリマー溶液に接触させた後、余剰の該酸性ポリマー溶液を洗浄除去する工程。
【０２３０】
上記のように、レンズ形状の成型体を酸性ポリマー溶液および塩基性ポリマー溶液に順次接触させることにより、該成型体上に酸性ポリマーおよび塩基性ポリマーからなる層を形成することができる。その後、余剰のポリマーを十分に洗浄除去することが好ましい。
【０２３１】
工程１では、涙液交換促進パターンを与える形状のモールドを使用し、涙液交換促進パターンを有するレンズ形状の成型体を得ることが、好ましい。
【０２３２】
本発明の低含水性軟質コンタクトレンズの製造方法の別の好ましい態様の１つ（態様Ｐ２）は、下記工程１〜工程４をこの順に含むものである。
＜工程１＞
モノマーの混合物を重合し、レンズ形状の成型体を得る工程。
＜工程２＞
成型体に対して涙液交換促進パターンを形成する工程。
＜工程３＞
成型体を塩基性ポリマー溶液に接触させた後、余剰の該塩基性ポリマー溶液を洗浄除去する工程。
＜工程４＞
成型体を酸性ポリマー溶液に接触させた後、余剰の該酸性ポリマー溶液を洗浄除去する工程。
【０２３３】
ここで、涙液交換促進パターンが貫通孔である場合、態様Ｐ２におけるレンズ形状の成型体に対して涙液交換促進パターンを形成する工程(工程２)では、成型体を成型する樹脂製モールドから分離する前に涙液交換促進パターンを形成することが好ましい。これにより、成型体が固定された状態で安定的に孔（涙液交換促進パターン）を穿つことができる。貫通孔の形成方法としては、ドリル、ポンチ、型抜き刃などで機械的に穿孔する方法、レーザーで穿孔する方法、および、化学薬品により穿孔する方法が適用できる。
【実施例】
【０２３４】
以下、実施例により本発明を具体的に説明するが、本発明はこれによって限定されるものではない。
＜ホウ酸緩衝液＞
本明細書においてホウ酸緩衝液とは、特表２００４−５１７１６３号公報の実施例１中に記載の「塩溶液」である。具体的には塩化ナトリウム8.48 g、ホウ酸9.26g、ホウ酸ナトリウム（四ホウ酸ナトリウム十水和物）1.0 g、およびエチレンジアミン四酢酸0.10 gを純水に溶かして１０００ｍＬとした水溶液である。
＜生理食塩水＞
本明細書において生理食塩水とは、塩化ナトリウムを純水に溶かして0.9質量％とした水溶液のことを指す。
＜湿潤状態＞
本明細書において、湿潤状態とは、試料を室温（２５℃）の純水あるいは所定の水溶液中に２４時間以上浸漬した状態を意味する。湿潤状態での物性値の測定は、試料を純水あるいは所定の水溶液から取り出した後、可及的速やかに実施される。
＜乾燥状態＞
本明細書において、乾燥状態とは、湿潤状態の試料を４０℃で１６時間真空乾燥した状態を意味する。該真空乾燥における真空度は２ｈＰａ以下とする。乾燥状態での物性値の測定は、上記真空乾燥の後、可及的速やかに実施される。【０２３５】
＜分析方法および評価方法＞
（１）分子量
ＧＰＣ法により、以下の条件で基材に用いる各成分等のポリスチレン換算の質量平均分子量ならびに数平均分子量を測定した。
ポンプ  東ソー  DP-8020
検出器  東ソー  RI-8010
カラムオーブン  島津  CTO-6A
オートサンプラ  東ソー  AS-8010
カラム：東ソー  TSKgel GMHHR-M（内径７．８ｍｍ×３０ｃｍ、粒子径５μｍ）×２本
カラム温度：３５℃
移動相：クロロホルム
流速：１．０ｍＬ／分
サンプル濃度：０．４質量％
注入量：１００μL
標準サンプル：ポリスチレン（分子量１０１０〜１０９万）。【０２３６】
（２）透明性
ホウ酸緩衝液による湿潤状態の試料を目視観察し、下記の基準で透明性を評価した。
Ａ：濁りがなく透明；
Ｂ：ＡとＣの中間程度の白濁；
Ｃ：白濁があり半透明；
Ｄ：ＣとＥの中間程度の白濁；
Ｅ：白濁し透明性が全くない。【０２３７】
（３）含水率
コンタクトレンズ形状またはフィルム形状の試験片を使用した。試験片をホウ酸緩衝液に浸漬して室温で２４時間以上おいて含水させた後、表面水分をワイピングクロス（日本製紙クレシア製”キムワイプ”（登録商標））で拭き取って質量（Ｗｗ）を測定した。次に、該試験片を真空乾燥器で４０℃、１６時間乾燥させ、質量（Ｗｄ）を測定した。その後、次式にて含水率を求めた。得られた値が１％未満の場合は、「１％未満」と表記した。
含水率（％）＝１００×（Ｗｗ−Ｗｄ）／Ｗｗ。【０２３８】
（４）水濡れ性
試験片を、室温でビーカー中のホウ酸緩衝液中に２４時間以上浸漬した。試験片とホウ酸緩衝液の入ったビーカーを超音波洗浄器にかけた（１分間）。試験片をホウ酸緩衝液から引き上げ、空中に表面（試験片がコンタクトレンズ形状の場合は直径方向）が垂直になるように保持した際の表面の様子を目視観察し、下記の基準で判定した。ここで直径とはコンタクトレンズの外縁部が形成する円の直径である。
Ａ：表面の液膜が２０秒以上保持する；
Ｂ：表面の液膜が１０秒以上２０秒未満で切れる；
Ｃ：表面の液膜が５秒以上１０秒未満で切れる；
Ｄ：表面の液膜が１秒以上５秒未満で切れる；
Ｅ：表面の液膜が瞬時に切れる（１秒未満）。【０２３９】
（５）動的接触角測定
ホウ酸緩衝液による湿潤状態のサンプルにて測定した。動的接触角サンプルとして、フィルム状に成型したサンプルから切り出した５ｍｍ×１０ｍｍ×０．１ｍｍ程度のサイズのフィルム状の試験片、またはコンタクトレンズ状サンプルから切り出した幅５ｍｍの短冊状試験片を使用し、ホウ酸緩衝液に対する前進時の動的接触角を測定した。測定装置として、株式会社レスカ（RHESCA）製 動的濡れ性試験器 WET-6000を使用し、浸漬速度は０．１ｍｍ／ｓｅｃ、浸漬深さは７ｍｍとした。【０２４０】
（６）引張弾性率、引張伸度（破断伸度）
ホウ酸緩衝液による湿潤状態のサンプルを用いて測定した。コンタクトレンズ形状のサンプルから規定の打抜型を用いて幅（最小部分）５ｍｍ、長さ１４ｍｍ、厚さ０．２ｍｍの試験片を切り出した。該試験片を用い、オリエンテック社製のＲＴＧ−１２１０型試験機（ロードセルＵＲ−１０Ｎ−Ｄ型）を用いて引張試験を実施した。引張速度は１００ｍｍ／分で、グリップ間の距離（初期）は５ｍｍであった。また、フィルム形状のサンプルの場合は、５ｍｍ×２０ｍｍ×０．１ｍｍ程度のサイズの試験片を用いて、同様の方法で測定した。【０２４１】
（７）易滑性
易滑性はホウ酸緩衝液による湿潤状態のサンプル（コンタクトレンズ形状またはフィルム形状）を人指で５回擦った時の感応評価で行った。
Ａ：非常に優れた易滑性がある；
Ｂ：ＡとＣの中間程度の易滑性がある；
Ｃ：中程度の易滑性がある；
Ｄ：易滑性がほとんど無い（ＣとＥの中間程度）；
Ｅ：易滑性が無い。【０２４２】
（８）ムチン付着
ムチンとしてCALBIOCHEM社の Mucin, Bovine Submaxillary Gland（カタログ番号499643）を使用した。コンタクトレンズ形状のサンプルを０．１％濃度のムチン水溶液に２０時間３７℃の条件で浸漬させた後、ＢＣＡ（ビシンコニン酸）プロテインアッセイ法によってサンプルに付着したムチンの量を定量した。【０２４３】
（９）脂質付着
５００ｍｌのビーカーに攪拌子（３６ｍｍ）を入れ、パルミチン酸メチル１．５ｇと純水５００ｇを入れた。ウォーターバスの温度を３７℃に設定し、前述のビーカーをウォーターバスの中央に置き、マグネチックスターラーで１時間攪拌した。回転速度は６００ｒｐｍとした。コンタクトレンズ形状のサンプルを１枚ずつレンズバスケットに入れ、前述のビーカー内に投入し、そのまま攪拌した。１時間後、攪拌を止め、レンズバスケット内のサンプルを４０℃の水道水と家庭用液体洗剤（ライオン製“ママレモン（登録商標）”）でこすり洗いした。洗浄後のサンプルをホウ酸緩衝液の入ったスクリュー管内に入れ、氷浴に１時間浸漬した。スクリュー管を氷浴が取り出した後、にサンプルの白濁を目視観察し、下記の基準でサンプルへのパルミチン酸メチルの付着量を判定した。
Ａ：白濁が無く透明である；
Ｂ：白濁した部分がわずかにある；
Ｃ：白濁した部分が相当程度ある；
Ｄ：大部分が白濁している；
Ｅ：全体が白濁している。【０２４４】
（１０）人工涙液浸漬試験
人工涙液として、オレイン酸プロピルエステルの代わりにオレイン酸を使用する以外は国際公開第２００８／１２７２９９号パンフレット、３２頁、５〜３６行に記載の方法にしたがって調製した涙様液（ＴＬＦ）緩衝液を使用した。培養用マルチプレート（２４ウェル型、材質ポリスチレン、放射線滅菌済み）の１ウェル中に人工涙液２ｍＬを入れ、サンプル（コンタクトレンズ形状）１枚を浸漬した。１００ｒｐｍ、３７℃で２４時間振とうした。その後サンプルを取り出し、リン酸緩衝塩溶液（ＰＢＳ；ｐＨ約７．２）で軽く洗浄した後、人工涙液２ｍＬを入れ替えたウェル中にサンプルを浸漬した。さらに、１００ｒｐｍ、３７℃で２４時間振とうした後、ＰＢＳで軽く洗浄し、目視でサンプルの白濁度合いを評価することで付着物量を観察した。評価は下記基準で行った。
Ａ：白濁が観察されない；
Ｂ：白濁した部分がわずかにある（面積で１割未満）；
Ｃ：白濁した部分が相当程度ある（面積で１割〜５割）；
Ｄ：大部分（面積で５割〜１０割）が白濁しているが裏側が透けて見える；
Ｅ：全体が濃く白濁しており、裏側が透けて見えにくい。【０２４５】
（１１）着色度
ホウ酸緩衝液による湿潤状態のサンプルの着色度（青色の濃さ）を目視観察し、下記の基準で評価した。
Ａ：一見して着色が認められる；
Ｂ：ＡとＣの中間程度の着色度；
Ｃ：わずかに着色が認められる；
Ｄ：ＣとＤの中間程度の着色度；
Ｅ：着色が認められない。【０２４６】
（１２）表面摩擦係数
コンタクトレンズ形状のサンプルまたは直径１４ｍｍの円状に切り取ったフィルム形状のサンプルを用いて測定を実施した。測定装置としては、摩擦感テスターＫＥＳ−ＳＥ（カトーテック株式会社）を使用した。図１は、表面摩擦係数を測定する装置を示す模式図である。図２は、図１に示すＡ方向からみた測定治具１１および摩擦子２０の要部の構成を示す模式図である。図３は、測定治具１１および摩擦子２０の要部の構成を示す部分断面図である。まず、装置１の試料台１０にテフロン（登録商標）製の板（６５ｍｍ×１００ｍｍ×１．０ｍｍ、図３では省略）を水平に置き、その上に表面が平滑な石英ガラス板１０ａ（５５ｍｍ×９０ｍｍ×１．０ｍｍ）を水平に置き固定した。テフロン（登録商標）製の板と石英ガラス板は十分に平面性の高いものを用いた。ここで、石英ガラス板１０ａは、測定毎に表面を“キムワイプ”で拭き取って清浄で乾いた状態とする。測定では、図２，図３に示す測定治具１１（重さ６２ｇ＝Ｗ）の摩擦子２０にサンプルＳを３枚取り付けて測定を行った。このとき、サンプルＳは、摩擦子２０の取付ホルダ２１の先端に載置された後、パッキン２２によって押えられ、ナット２３で固定される。サンプルＳが摩擦子２０の端部から突出して固定された状態で、３枚のサンプルの各々の中央部に、下記条件Ａにおいてはホウ酸緩衝液を、下記条件Ｂにおいては生理食塩水を、各０．１ｍＬ垂らした。その後、速やかに測定治具１１を装置１に取り付け、３枚のサンプルＳがすべて石英ガラス板１０ａと接触した状態で、試料台１０を水平方向（矢印Ｙ）に１．０ｍｍ／秒の速度で移動させたときの水平方向の応力（Ｆ）が、摩擦検出部１２が検出し、力計１３によって測定される。表面摩擦係数（ＭＩＵ）は次式で求めた。
ＭＩＵ＝Ｆ／Ｗ
移動距離は３０ｍｍとし、ＭＩＵの測定は０．１秒毎に実施した。【０２４７】
表面摩擦係数は、移動距離５〜２５ｍｍにおけるＭＩＵが安定した区間（最低５ｍｍ）におけるＭＩＵの平均値（区間内の各時刻におけるＭＩＵの合計をＭＩＵのデータ数で除した値）とした。このときの条件Ａにおける表面摩擦係数をＭＩＵａ、条件Ｂにおける表面摩擦係数をＭＩＵｂとした。
条件Ａ：ホウ酸緩衝液による湿潤状態のサンプルを用いて測定を実施した。
条件Ｂ：生理食塩水による湿潤状態のサンプルを用いて測定を実施した。【０２４８】
なお、図３中、測定治具１１の摩擦子２０を支持する支持板の厚みをｄ１とする。また、摩擦子２０において、測定治具１１からの突出長さをｄ２とし、取付ホルダ２１のレンズと接触する部分の直径をｄ３とし、ナット２３の外周の直径をｄ４としたとき、ｄ１＝１．５（ｍｍ）、ｄ２＝２２．４（ｍｍ）、ｄ３＝１４（ｍｍ）、ｄ４＝１８（ｍｍ）である。【０２４９】
（１３）表面摩擦係数比
前記（１２）に記載の方法で“アキュビュー（登録商標）オアシス”（ジョンソン・エンド・ジョンソン株式会社）の条件Ａでの表面摩擦係数（ＭＩＵｏ）を測定した。表面摩擦係数比ＱａとＱｂは以下の式で求めた。
Ｑａ＝ＭＩＵａ／ＭＩＵｏ
Ｑｂ＝ＭＩＵｂ／ＭＩＵｏ。【０２５０】
（１４）煮沸耐久性
密閉バイアル瓶中にサンプルを清浄なホウ酸緩衝液に浸漬した状態で入れた。１２１℃、３０分間、オートクレーブ滅菌を行った後、室温まで冷却した。これを１サイクルとして、５サイクルを繰り返した。その後、前記水濡れ性評価を行った。【０２５１】
（１５）擦り洗い耐久性
Ａ．手のひらの中央に窪みを作ってそこにホウ酸緩衝液による湿潤状態のサンプル（コンタクトレンズ形状）を置いた。そこに洗浄液（日本アルコン、“オプティフリー（登録商標）”）を加えて、もう一方の手の人差し指の腹で表裏１０回ずつ擦った後、清浄な“オプティフリー（登録商標）”の入ったスクリュー管に入れ４時間以上静置した。以上の操作を１サイクルとして、１５サイクル繰り返した。その後、サンプルを純水で洗浄し、ホウ酸緩衝液中に浸漬した。その後、前記水濡れ性評価を行った。【０２５２】
Ｂ．手のひらの中央に窪みを作ってそこにホウ酸緩衝液による湿潤状態のサンプル（コンタクトレンズ形状）を置き、そこに洗浄液（ボシュロム、“レニュー（登録商標）”）を加えて、もう一方の手の人差し指の腹で表裏１０回ずつ擦った。その後、さらに親指と人差し指でサンプルを挟み洗浄液をサンプルにかけながら両面を２０回擦った。擦り洗い後のサンプルをホウ酸緩衝液中に浸漬した。その後、上述の易滑性評価を行った。他の評価法と区別する必要がある場合、この評価方法を「擦り洗い耐久性−ＲＮ」と表記した。
（１６）装用感
ホウ酸緩衝液による湿潤状態のコンタクトレンズ形状のサンプルを、２名の被験者が６時間装用した。下記の基準で評価した。乾燥感には乾燥に伴う異物感（いわゆるゴロゴロ感）も含めた。
Ａ：２名とも乾燥感を感じなかった；
Ｂ：１名のみが乾燥感を感じた；
Ｃ：２名とも乾燥感を感じた；
Ｄ：１名が乾燥感もしくは眼への貼り付き感を強く感じたので装用中止した；
Ｅ：２名が乾燥感もしくは眼への貼り付き感を強く感じたので装用中止した。【０２５３】
（１７）酸素透過係数
フィルム形状のサンプル（２０ｍｍ×２０ｍｍ×０．１ｍｍ）を２枚重ねるか、あるいはフィルム形状のサンプル（２０ｍｍ×２０ｍｍ×０．２ｍｍ）を測定に用いた。酸素透過率測定装置ＯＸ−ＴＲＡＮ２／２１形（株式会社日立ハイテクノロジーズ）を用いて酸素透過係数測定を行った。キャリアガスとして窒素９８％／水素２％の混合ガスを用い、測定ガスとして窒素７９．３％／酸素２０．７％の混合ガスを用いた。また、ガスの加湿は行わなかった。【０２５４】
（１８）クオーツクリスタルマイクロバランス測定法（ＱＣＭ）
水晶振動子バイオセンシングシステムＱＣＭ９３４（セイコー・イージーアンドジー株式会社）およびＱＣＭ測定ソフトウエアＷｉｎＱＣＭ（Ｖｅｒ１．０５、セイコー・イージーアンドジー株式会社）により測定を行った。水晶振動子センサーは、ＱＡ−Ａ９Ｍ−ＡＵ（Ｅ）（セイコー・イージーアンドジー株式会社）を用いた。
ＱＡ−Ａ９Ｍ−ＡＵ（Ｅ）仕様
・共振周波数：９ＭＨｚ
・カットタイプ：ＡＴカット
・電極材料：金
・電極厚さ：下地チタン約１００ｎｍの上に電極材料約３００ｎｍをスパッタにより製膜
・電極直径：５ｍｍφ
・形状：角型７．９ｍｍ×７．９ｍｍ
ＱＣＭは、室温（約２５℃）にて、基本周波数２７ＭＨｚ（ＱＣＭ測定ソフトウエアへの入力値は２６．９５ＭＨｚ）で測定した。【０２５５】
（１９）装用感
ホウ酸緩衝液による湿潤状態のコンタクトレンズ形状のサンプルを、２名の被験者が６時間装用した。下記の基準で評価した。乾燥感には乾燥に伴う異物感（いわゆるゴロゴロ感）も含めた。
Ａ：２名とも乾燥感を感じなかった；
Ｂ：１名のみが乾燥感を感じた；
Ｃ：２名とも乾燥感を感じた；
Ｄ：１名が乾燥感もしくは眼への貼り付き感を強く感じたので装用中止した；
Ｅ：２名が乾燥感もしくは眼への貼り付き感を強く感じたので装用中止した。【０２５６】
（２０）涙液動態
被験者１名がコンタクトレンズを装用した。フローレス試験紙（昭和薬品化工株式会社製）で涙液を染色し、スリットランプＳＬ−２０３型（製造元株式会社オーヒラ）で観察しながら、装用したコンタクトレンズ表面を綿棒で軽く押すことをゆっくり数回繰り返した。この際、涙液交換促進パターンによる涙液交換（涙液の流れ）が確認できた場合はＡ、できない場合はＢと表記した。Ａであれば装用時に眼瞼からの圧力を受けることで涙液が交換すると考えられる。【０２５７】
（参考例１）酸型UniBlue Aの調製
５０ｍＬスクリュー瓶に２０ｇ純水を入れた。UniBlue A（品番２９８４０９、シグマアルドリッチ）を０．５ｇ加え、３７℃のインキュベータ中で溶解させた。溶解後、１Ｎ塩酸を４ｇ添加し、ｐＨ試験紙でpH約１〜２を確認した。酢酸エチルを２４ｇ添加し、軽く攪拌した。１００ｍＬナスフラスコに移し、静置した。UniBlue Aが酢酸エチル側に移るので下層の水層を捨てた。酢酸エチル層を１００ｍＬナスフラスコに移し、２０℃のエバポレータで蒸発させた。その後、真空乾燥器で４０℃、１６時間乾燥させ、酸型UniBlue A［推定構造式（Ｍ１）］を得た。【０２５８】
【化６】
2013024799.tif 000008
【０２５９】
（参考例２）基材Ａおよび基材ＡFの作成
成分Ａとして両末端にメタクリロイル基を有するポリジメチルシロキサン（ＦＭ７７２６、ＪＮＣ、式（Ｍ２）の化合物、質量平均分子量２９ｋＤ、数平均分子量２６ｋＤ）（４８質量部）、成分Ｂとしてトリフルオロエチルアクリレート（ビスコート３Ｆ、大阪有機化学工業）（４５質量部）、成分Ｃとして片末端にメタクリロイル基を有するポリジメチルシロキサン（ＦＭ０７２５、ＪＮＣ、式（Ｍ３）の化合物、質量平均分子量１３．３ｋＤ、数平均分子量１２．８ｋＤ）（２質量部）、成分Ｃとして２−エチルヘキシルアクリレート（３質量部）、成分Ｃとしてジメチルアミノエチルアクリレート（１質量部）、成分Ｃとして重合性基を有する紫外線吸収剤（ＲＵＶＡ−９３、大塚化学）（１質量部）、成分Ｃとして酸型UniBlue A（参考例１）（０．０４質量部）、重合開始剤“イルガキュア（登録商標）”８１９（チバ・スペシャルティ・ケミカルズ、０．７５質量部）およびｔ−アミルアルコール（５質量部）を混合し撹拌した。これをメンブレンフィルター（０．４５μｍ）でろ過して不溶分を除いてモノマー混合物を得た。このモノマー混合物を試験管に入れ、タッチミキサーで攪拌しながら減圧２０Ｔｏｒｒ（２７ｈＰａ）にして脱気を行い、その後アルゴンガスで大気圧に戻した。この操作を３回繰り返した。窒素雰囲気のグローブボックス中で透明樹脂（ベースカーブ側ポリプロピレン、フロントカーブ側ゼオノア）製のコンタクトレンズ用モールドにモノマー混合物を注入し、蛍光ランプ（東芝、ＦＬ−６Ｄ、昼光色、６Ｗ、４本）を用いて光照射（１．７１ｍＷ／ｃｍ２、２０分間）して重合した。重合後に、モールドごとイソプロピルアルコール中に浸漬して、モールドからコンタクトレンズ形状の成型体を剥離した。得られた成型体を、大過剰量のイソプロピルアルコール中に６０℃、２時間浸漬した。さらに、得られた成型体を、清浄なイソプロピルアルコール中に室温で１分間浸漬した後、成型体を取り出し、室温で１２時間以上風乾した。これを基材Ａとした。なお、基材Ａは、縁部の直径約１３ｍｍ、中心部厚み約０．０７ｍｍである。また、モールドとして２枚のガラス板とガスケットを使用して同様の操作を行い、３０ｍｍ×３０ｍｍ×０．１ｍｍのフィルム状サンプルを得た。これを基材ＡＦとした。【０２６０】
【化７】
2013024799.tif 000009
【０２６１】
【化８】
2013024799.tif 000010
【０２６２】
（参考例３）基材Ｂの作成
成分Ａとして両末端にメタクリロイル基を有するポリジメチルシロキサン（ＦＭ７７２６、JNC、式（Ｍ２）の化合物、質量平均分子量２９ｋＤ、数平均分子量２６ｋＤ）（４８質量部）、成分Ｂとしてトリフルオロエチルアクリレート（ビスコート３Ｆ、大阪有機化学工業）（４８．５質量部）、成分Ｃとしてメチル（メタ）アクリレート（０．５質量部）、成分Ｃとして重合性基を有する紫外線吸収剤（ＲＵＶＡ−９３、大塚化学）（１質量部）、重合開始剤“イルガキュア（登録商標）”８１９（チバ・スペシャルティ・ケミカルズ、０．７５質量部）およびｔ−アミルアルコール（５質量部）を混合し撹拌した。その後、参考例２と同様の操作を行い、レンズを作製した。これを基材Ｂとした。なお、基材Ｂは、縁部の直径約１３ｍｍ、中心部厚み約０．０７ｍｍである。【０２６３】
（参考例４）基材Ｃの作成
式（Ｍ４）で表されるシリコーンモノマー（１３．４質量部）、Ｎ，Ｎ−ジメチルアクリルアミド（３７．０質量部）、式（Ｍ５）で表されるシリコーンモノマー（３６．６質量部）、光開始剤イルガキュア１８５０（１．２６質量部）、紫外線吸収剤（ＲＵＶＡ−９３、大塚化学）（１．２６質量部）メタクリル酸−２−ヒドロキシエチル（９．２質量部）、トリエチレングリコールジメタクリレート（１．２６質量部）、UniBlue A（品番２９８４０９、シグマアルドリッチ、式（Ｍ６）の構造、０．０２質量部）、テトラヒドロリナロール（２３．９質量部）を混合し撹拌した。これをメンブレンフィルター（０．４５μｍ）でろ過して不溶分を除いてモノマー混合物を得た。このモノマー混合物を試験管に入れ、タッチミキサーで攪拌しながら減圧２０Ｔｏｒｒ（２７ｈＰａ）にして脱気を行い、その後アルゴンガスで大気圧に戻した。この操作を３回繰り返した後、窒素雰囲気のグローブボックス中で透明樹脂（ベースカーブ側ポリプロピレン、フロントカーブ側ゼオノア）製のコンタクトレンズ用モールドにこのモノマー混合物を注入し、蛍光ランプ（東芝、ＦＬ−６Ｄ、昼光色、６Ｗ、４本）を用いて光照射（１．７１ｍＷ／ｃｍ２、２０分間）して重合した。重合後、モールドごと６０質量％イソプロピルアルコール水溶液中に浸漬して、モールドからコンタクトレンズ形状の成型体を剥離した。得られた成型体を、大過剰量の８０質量％イソプロピルアルコール水溶液に６０℃、２時間浸漬した。さらに、成型体を大過剰量の５０質量％イソプロピルアルコール水溶液に室温、３０分間浸漬し、次に大過剰量の２５質量％イソプロピルアルコール水溶液に室温、３０分間浸漬し、次に大過剰量の純水に室温、３０分間浸漬した。これを基材Ｃとした。なお、基材Ｃは、縁部の直径約１４ｍｍ、中心部厚み約０．０７ｍｍである。【０２６４】
【化９】
2013024799.tif 000011
【０２６５】
【化１０】
2013024799.tif 000012
【０２６６】
【化１１】
2013024799.tif 000013
【０２６７】
（コーティング用ポリマーの合成）
実施例においてコーティングに供した共重合体の合成例を示すが、本合成例において各共重合体の分子量は以下に示す条件で測定し、ポリエチレンオキシド換算の分子量を求めた。
装置：島津製作所製  Ｐｒｏｍｉｎｅｎｃｅ  ＧＰＣシステム
ポンプ：ＬＣ−２０ＡＤ
オートサンプラ：ＳＩＬ−２０ＡＨＴ
カラムオーブン：ＣＴＯ−２０Ａ
検出器：ＲＩＤ−１０Ａ
カラム：東ソー社製ＧＭＰＷＸＬ（内径７．８ｍｍ×３０ｃｍ、粒子径１３μｍ）
溶媒：水／メタノール＝１／１（０．１Ｎ硝酸リチウム添加）
流速：０．５ｍＬ／分
測定時間：３０分
サンプル濃度：０．１質量％
注入量：１００μＬ
標準サンプル：Ａｇｉｌｅｎｔ社製ポリエチレンオキシド標準サンプル（０．１ｋＤ〜１２５８ｋＤ）。【０２６８】
（合成例１）
＜ＣＰＶＰＡ：Ｎ−ビニルピロリドン／アクリル酸（モル比９／１）＞
５００ｍＬ三口フラスコにＮ−ビニルピロリドン（ＮＶＰ、９０．０２ｇ、０．８１ｍｏｌ）、アクリル酸（６．４９ｇ、０．０９ｍｏｌ）、ジメチルスルホキシド（３８６．８ｇ）、重合開始剤ＶＡ−０６１（和光純薬、０．１４０８ｇ、０．５６２ｍｍｏｌ）、２−メルカプトエタノール（２−ＭＥ、４３．８μＬ、０．６３ｍｍｏｌ）を加え、三方コック、還流冷却管、温度計、メカニカルスターラを装着した。モノマー濃度は２０質量％であった。三口フラスコ内部を真空ポンプで脱気して、アルゴン置換を３回繰り返した後、５０℃で０．５時間撹拌し、その後７０℃に昇温して、６．５時間撹拌した。重合終了後、重合反応液を室温まで冷却し、水１００ｍＬを加えた後、アセトン５００ｍＬ中に注ぎ入れて一晩静置した。その後、アセトンをさらに２００ｍＬ、ヘキサンを１００ｍＬ加えた後、上澄み液をデカンテーションで除いた。得られた固形分をアセトン／水＝５００ｍＬ／１００ｍＬで７回洗浄した。固形分を真空乾燥機で６０℃、一晩乾燥させた。液体窒素を入れ、スパチュラで破砕した後、真空乾燥機で６０℃、３時間乾燥させた。このようにして得られた共重合体の分子量は、Ｍｎ：３５ｋＤ、Ｍｗ：１３０ｋＤ（Ｍｗ／Ｍｎ＝３．８）であった。【０２６９】
（合成例２）
＜ＣＰＤＡ：Ｎ，Ｎ−ジメチルアクリルアミド／アクリル酸（モル比２／１）＞
５００ｍＬ三口フラスコにＮ，Ｎ−ジメチルアクリルアミド（５９．５０ｇ、０．６００ｍｏｌ）、アクリル酸（２１．６２ｇ、０．３００ｍｏｌ）、純水（３２５．２０ｇ）、重合開始剤ＶＡ−０６１（和光純薬、０．１４０８ｇ、０．５６２ｍｍｏｌ）、２−メルカプトエタノール（４３．８μＬ、０．６３ｍｍｏｌ）を加え、三方コック、還流冷却管、温度計、メカニカルスターラを装着した。モノマー濃度は２０質量％であった。三口フラスコ内部を真空ポンプで脱気して、アルゴン置換を３回繰り返した後、５０℃で０．５時間撹拌し、その後７０℃に昇温して、６．５時間撹拌した。重合終了後、重合反応液をエバポレータで４００ｇまで濃縮し、２−プロパノール／ｎ−ヘキサン＝５００ｍＬ／５００ｍＬ中に注ぎ入れて静置後、上澄み液をデカンテーションで除いた。得られた固形分を２−プロパノール／ｎ−ヘキサン＝２５０ｍＬ／２５０ｍＬで３回洗浄した。固形分を真空乾燥機で６０℃、一晩乾燥させた。液体窒素を入れ、スパチュラで破砕した後、真空乾燥機で６０℃、３時間乾燥させた。このようにして得られた共重合体の分子量は、Ｍｎ：５５ｋＤ、Ｍｗ：１９２ｋＤ（Ｍｗ／Ｍｎ＝３．５）でＺあった。【０２７０】
（合成例３）
＜ＣＰＨＡ：２−ヒドロキシエチルメタクリレート／アクリル酸（モル比３／１）＞
３００ｍＬ三口フラスコに２−ヒドロキシエチルメタクリレート（ＨＥＭＡ、１０．３ｇ、０．０９ｍｏｌ）、アクリル酸（ＡＡ、２．２ｇ、０．０３ｍｏｌ）、ジメチルスルホキシド（４９．８ｇ）、重合開始剤ＶＡ−０６１（和光純薬、０．００９ｇ、０．０３８ｍｍｏｌ）、２−メルカプトエタノール（２−ＭＥ、７．８μＬ、０．１１１ｍｍｏｌ）を加え、三方コック、還流冷却管、温度計、メカニカルスターラを装着した。モノマー濃度は２０質量％であった。三口フラスコ内部を真空ポンプで脱気して、アルゴン置換を３回繰り返した後、６０℃で０．５時間撹拌し、その後７０℃に昇温して、４．５時間撹拌した。重合終了後、重合反応液を室温まで冷却し、エタノール２０ｍＬを加えた後、水５００ｍＬ中に注ぎ入れて一晩静置した。その後、上澄み液を捨て、得られた固形分を水５００ｍＬでさらに２回洗浄した。固形分を真空乾燥機で６０℃、一晩乾燥させた。液体窒素を入れ、スパチュラで破砕した後、真空乾燥機で６０℃、３時間乾燥させた。このようにして得られた共重合体の分子量は、Ｍｎ：５０ｋＤ、Ｍｗ：９６ｋＤ（Ｍｗ／Ｍｎ＝１．９）であった。【０２７１】
（参考例５）コーティング溶液の調製
以下、純水とは逆浸透膜で濾過して精製した水を表す。
＜ＰＥＩ溶液＞
ポリエチレンイミン（Ｐ３１４３、シグマアルドリッチ、分子量７５万）を純水に溶解して１．１質量％水溶液とした。
＜ＰＡＡ溶液＞
ポリアクリル酸（１６９−１８５９１、和光純薬工業、分子量２５万）を純水に溶解して１．２質量％水溶液とした。
＜ＣＰＶＰＡ溶液＞
合成例１で得られたＣＰＶＰＡを純水に溶解して１．１質量％水溶液とした。
＜ＣＰＤＡ溶液＞
合成例２で得られたＣＰＤＡを純水に溶解して１．１質量％水溶液とした。
＜ＣＰＨＡ溶液＞
合成例３で得られたＣＰＨＡを純水に溶解して０．０１質量％水溶液とした。
＜ＰＡＡ１溶液＞
ポリアクリル酸水溶液（シグマアルドリッチ、カタログ番号５２３９２−５、分子量１０万）を純水で希釈して０．００１Ｍとし、その後ｐＨが約２．５になるように１Ｍ塩酸を加えて調整した。ポリアクリル酸の濃度は、繰返し単位（アクリル酸）に基づいて計算した。
＜ＰＡＡ２溶液＞
ポリアクリル酸水溶液（シグマアルドリッチ、カタログ番号５２３９２−５、分子量１０万）を純水で希釈して０．０００１Ｍとし、その後ｐＨが約２．５になるように１Ｍ塩酸を加えて調整した。ポリアクリル酸の濃度は、繰返し単位（アクリル酸）に基づいて計算した。
＜ＰＡＨ１溶液＞
ポリ（塩酸アリルアミン）（シグマアルドリッチ、カタログ番号２８３２２−３、分子量５．６万）を純水に溶解して０．０００１Ｍとし、その後ｐＨが約２．５になるように１Ｍ塩酸を加えて調整した。ポリ（塩酸アリルアミン）の濃度は、繰返し単位（塩酸アリルアミン）に基づいて計算した。
＜ＣＰＤＡ１溶液＞
ＣＰＤＡ溶液を純水で希釈して０．０１Ｍとし、その後ｐＨが約２．５になるように１Ｍ塩酸を加えて調整した。ＣＰＤＡの濃度は、繰返し単位のモル平均分子量に基づいて計算した。
＜ＣＰＤＡ２溶液＞
ＣＰＤＡ溶液を純水で希釈して０．０００１Ｍとし、その後ｐＨが約２．５になるように１Ｍ塩酸を加えて調整した。ＣＰＤＡの濃度は、繰返し単位のモル平均分子量に基づいて計算した。
＜ＡｃＯＨ＞
氷酢酸を純水に溶解して１．１質量％水溶液とした。
＜ｐ（ＤＭＡＡ／ＡＡ）溶液＞
合成例２で得られたＣＰＤＡを純水に溶解して１質量％水溶液とした。【０２７２】
（実施例１）
基材Ａ（参考例２）を第１溶液（ＰＡＡ溶液）に３０分間浸漬した後、３つの純水浴にそれぞれ５分間浸漬した。次に第２溶液（ＰＥＩ溶液）に３０分間浸漬した後、３つの純水浴にそれぞれ５分間浸漬した。次に第３溶液（ＰＡＡ溶液）に３０分間浸漬した後、３つの純水浴にそれぞれ５分間浸漬した。コーティングされた基材Ａを、ホウ酸緩衝液で満たしたガラス瓶に入れて密封し、オートクレーブ処理（１２１℃、３０分）を行って低含水性ソフトコンタクトレンズを得た。得られた低含水性ソフトコンタクトレンズの評価結果を表１に示した。【０２７３】
【表１】
2013024799.tif 000014
【０２７４】
（実施例２〜８）
表１中に示した基材を、表１中に示した第１溶液（ＰＡＡ溶液）に３０分間浸漬した後、３つの純水浴にそれぞれ５分間浸漬した。次に該基材を表１中に示した第２溶液（ＰＥＩ溶液）に３０分間浸漬した後、３つの純水浴にそれぞれ５分間浸漬した。次に該基材を表１中に示した第３溶液に３０分間浸漬した後、３つの純水浴にそれぞれ５分間浸漬した。コーティングされた基材を、ホウ酸緩衝液で満たしたガラス瓶に入れて密封し、オートクレーブ処理（１２１℃、３０分）を行って低含水性ソフトコンタクトレンズを得た。得られた低含水性ソフトコンタクトレンズの評価結果を表１に示した。なお、第３溶液は、上述したＰＡＡ溶液，ＣＰＶＰＡ溶液，ＣＰＤＡ溶液，ＣＰＨＡ溶液のうちのいずれかから選択される。【０２７５】
（実施例９）
基材Ａ（参考例２）に対し、特表２００５−５３８４１８号公報の実施例４に記載のコーティングＥを施した。コーティングＥはポリアクリル酸をＰＡＡ、ポリ（塩酸アリルアミン）をＰＡＨと表記するとＰＡＡ／ＰＡＨ／ＰＡＡ／ＰＡＨ／ＰＡＡ／ＰＡＨ／ＰＡＡ／ＰＡＨ／ＰＡＡの順にコーティングを行うものである。ただし、ＰＡＡ溶液（ＰＡＡ１溶液、０．０１Ｍ，ｐＨ２．５）の代わりにＣＰＤＡ１溶液（０．０１Ｍ，ｐＨ２．５）およびＣＰＤＡ２溶液（０．０００１Ｍ，ｐＨ２．５）を用いた。すなわち、ＣＰＤＡ／ＰＡＨ／ＣＰＤＡ／ＰＡＨ／ＣＰＤＡ／ＰＡＨ／ＣＰＤＡ／ＰＡＨ／ＣＰＤＡの順にコーティングを行った。具体的には、（ａ）基材ＡをＣＰＤＡ１溶液（０．０１Ｍ，ｐＨ２．５）に３０分間浸漬して最も内部側の層として形成する。その後、（ｂ）得られた基材Ａに対し、すすぎを行わずに、ＰＡＨ１溶液（０．０００１Ｍ，ｐＨ２．５）に５分間浸漬する。さらに、（ｃ）得られた基材Ａに対し、すすぎを行わずに、ＣＰＤＡ２溶液（０．０００１Ｍ，ｐＨ２．５）に５分間浸漬する。（ｄ）得られる基材Ａに対し、工程（ｂ）および（ｃ）をさらに３回繰り返してコーティングＥによってコーティングされた基材Ａを得る。このコーティングＥによってコーティングされた基材Ａを、ホウ酸緩衝液で満たしたガラス瓶に入れて密封し、オートクレーブ処理（１２１℃、３０分）を行って低含水性ソフトコンタクトレンズを得た。得られた低含水性ソフトコンタクトレンズの評価結果を表１に示した。【０２７６】
（実施例１０）
基材Ｂ（参考例３）に対し、特表２００５−５３８４１８号公報の実施例４に記載のコーティングＥを施した。ただし、ＰＡＡ溶液（ＰＡＡ１溶液、０．０１Ｍ，ｐＨ２．５）の代わりにＣＰＤＡ１溶液（０．０１Ｍ，ｐＨ２．５）およびＣＰＤＡ２溶液（０．０００１Ｍ，ｐＨ２．５）を用いた。すなわち、ＣＰＤＡ／ＰＡＨ／ＣＰＤＡ／ＰＡＨ／ＣＰＤＡ／ＰＡＨ／ＣＰＤＡ／ＰＡＨ／ＣＰＤＡの順にコーティングを行った。具体的には、（ａ）基材ＡをＣＰＤＡ１溶液（０．０１Ｍ，ｐＨ２．５）に３０分間浸漬して最も内部側の層として形成する。その後、（ｂ）得られた基材Ａに対し、すすぎを行わずに、ＰＡＨ１溶液（０．０００１Ｍ，ｐＨ２．５）に５分間浸漬する。さらに、（ｃ）得られた基材Ａに対し、すすぎを行わずに、ＣＰＤＡ２溶液（０．０００１Ｍ，ｐＨ２．５）に５分間浸漬する。（ｄ）得られる基材Ａに対し、工程（ｂ）および（ｃ）をさらに３回繰り返してコーティングＥによってコーティングされた基材Ａを得る。このコーティングＥによってコーティングされた基材Ａを、ホウ酸緩衝液で満たしたガラス瓶に入れて密封し、オートクレーブ処理（１２１℃、３０分）を行って低含水性ソフトコンタクトレンズを得た。得られた低含水性ソフトコンタクトレンズの評価結果を表２に示した。【０２７７】
【表２】
2013024799.tif 000015
【０２７８】
（実施例１１）
基材ＡF（参考例２）を第１溶液（ＰＡＡ溶液）に３０分間浸漬した後、３つの純水浴にそれぞれ５分間浸漬した。次に第２溶液（ＰＥＩ溶液）に３０分間浸漬した後、３つの純水浴にそれぞれ５分間浸漬した。次に第３溶液（ＣＰＤＡ溶液）に３０分間浸漬した後、３つの純水浴にそれぞれ５分間浸漬した。コーティングされた基材を、ホウ酸緩衝液で満たしたガラス瓶に入れて密封し、オートクレーブ処理（１２１℃、３０分）を行って医療デバイスを得た。得られた医療デバイスの評価結果を表２に示した。【０２７９】
（比較例１）
基材Ａ（参考例２）に対し、特表２００５−５３８４１８号公報の実施例４に記載のコーティングＣを施した。コーティングＣはポリアクリル酸をＰＡＡ、ポリ（塩酸アリルアミン）をＰＡＨと表記するとＰＡＡ／ＰＡＨ／ＰＡＡ／ＰＡＨ／ＰＡＡ／ＰＡＨ／ＰＡＡ／ＰＡＨ／ＰＡＡの順にコーティングを行うものである。具体的には、（ａ）基材ＡをＰＡＡ２溶液（０．０００１Ｍ，ｐＨ２．５）に３０分間浸漬して最も内部側の層として形成する。その後、（ｂ）得られた基材Ａに対し、すすぎを行わずに、ＰＡＨ１溶液（０．０００１Ｍ，ｐＨ２．５）に５分間浸漬する。さらに、（ｃ）得られた基材Ａに対し、すすぎを行わずに、ＰＡＡ２溶液（０．０００１Ｍ，ｐＨ２．５）に５分間浸漬する。（ｄ）得られる基材Ａに対し、工程（ｂ）および（ｃ）をさらに３回繰り返してコーティングＣによってコーティングされた基材Ａを得る。このコーティングＣによってコーティングされた基材Ａを、ホウ酸緩衝液で満たしたガラス瓶に入れて密封し、オートクレーブ処理（１２１℃、３０分）を行って低含水性ソフトコンタクトレンズを得た。得られた低含水性ソフトコンタクトレンズの評価結果を表２に示した。【０２８０】
（比較例２）
比較例１と同様の手順で基材Ａ（参考例２）に対し、特表２００５−５３８４１８号公報の実施例４に記載のコーティングＣを施した。ただし最終層のコーティングはＰＡＡ２溶液（０．０００１Ｍ，ｐＨ２．５）の代わりにＣＰＤＡ２溶液（０．０００１Ｍ，ｐＨ２．５）を用いた。すなわちＰＡＡ／ＰＡＨ／ＰＡＡ／ＰＡＨ／ＰＡＡ／ＰＡＨ／ＰＡＡ／ＰＡＨ／ＣＰＤＡの順にコーティングを行った。得られた基材を、ホウ酸緩衝液で満たしたガラス瓶に入れて密封し、オートクレーブ処理（１２１℃、３０分）を行って低含水性ソフトコンタクトレンズを得た。得られた低含水性ソフトコンタクトレンズの評価結果を表２に示した。【０２８１】
（参考例１２）
比較例１と同様の手順で基材Ａ（参考例２）に対し、特表２００５−５３８４１８号公報の実施例４に記載のコーティングＣを施した。ただしＰＡＡ２溶液（０．０００１Ｍ，ｐＨ２．５）の代わりにＣＰＤＡ２）溶液（０．０００１Ｍ，ｐＨ２．５）を用いた。すなわちＣＰＤＡ／ＰＡＨ／ＣＰＤＡ／ＰＡＨ／ＣＰＤＡ／ＰＡＨ／ＣＰＤＡ／ＰＡＨ／ＣＰＤＡの順にコーティングを行った。得られた基材を、ホウ酸緩衝液で満たしたガラス瓶に入れて密封し、オートクレーブ処理（１２１℃、３０分）を行って低含水性ソフトコンタクトレンズを得た。得られた低含水性ソフトコンタクトレンズの評価結果を表２に示した。【０２８２】
（比較例３）
基材Ａ（参考例２）に対し、特表２００５−５３８４１８号公報の実施例４に記載のコーティングＥを施した。コーティングＥはポリアクリル酸をＰＡＡ、ポリ（塩酸アリルアミン）をＰＡＨと表記するとＰＡＡ／ＰＡＨ／ＰＡＡ／ＰＡＨ／ＰＡＡ／ＰＡＨ／ＰＡＡ／ＰＡＨ／ＰＡＡの順にコーティングを行うものである。具体的には、（ａ）基材ＡをＰＡＡ１溶液（０．０１Ｍ，ｐＨ２．５）に３０分間浸漬して最も内部側の層として形成する。その後、（ｂ）得られた基材Ａに対し、すすぎを行わずに、ＰＡＨ１溶液（０．０００１Ｍ，ｐＨ２．５）に５分間浸漬する。さらに、（ｃ）得られた基材Ａに対し、すすぎを行わずに、ＰＡＡ２溶液（０．０００１Ｍ，ｐＨ２．５）に５分間浸漬する。（ｄ）得られる基材Ａに対し、工程（ｂ）および（ｃ）をさらに３回繰り返してコーティングＥによってコーティングされた基材Ａを得る。このコーティングＥによってコーティングされた基材Ａを、ホウ酸緩衝液で満たしたガラス瓶に入れて密封し、オートクレーブ処理（１２１℃、３０分）を行って低含水性ソフトコンタクトレンズを得た。得られた低含水性ソフトコンタクトレンズの評価結果を表２に示した。【０２８３】
（比較例４）
参考例１２と同様の手順で基材Ａ（参考例２）に対し、特表２００５−５３８４１８号公報の実施例４に記載のコーティングＥを施した。ただし最終層のコーティングはＰＡＡ２溶液（０．０００１Ｍ，ｐＨ２．５）の代わりにＣＰＤＡ２溶液（０．０００１Ｍ，ｐＨ２．５）を用いた。すなわちＰＡＡ／ＰＡＨ／ＰＡＡ／ＰＡＨ／ＰＡＡ／ＰＡＨ／ＰＡＡ／ＰＡＨ／ＣＰＤＡの順にコーティングを行った。得られた基材を、ホウ酸緩衝液で満たしたガラス瓶に入れて密封し、オートクレーブ処理（１２１℃、３０分）を行って低含水性ソフトコンタクトレンズを得た。得られた低含水性ソフトコンタクトレンズの評価結果を表２に示した。【０２８４】
【表３】
2013024799.tif 000016
【０２８５】
（比較例５）
市販シリコーンハイドロゲルソフトコンタクトレンズ製品“アキュビュー（登録商標）オアシス”（ジョンソン・エンド・ジョンソン株式会社）の評価を行った。評価結果を表３に示した。【０２８６】
（比較例６）
基材Ｃ（参考例４）に対し、第１溶液（ＰＡＡ溶液）に３０分間浸漬した後、３つの純水浴にそれぞれ５分間浸漬した。次に該基材を第２溶液（ＰＥＩ溶液）に３０分間浸漬した後、３つの純水浴にそれぞれ５分間浸漬した。次に該基材を第３溶液（ＣＰＤＡ溶液）に３０分間浸漬した後、３つの純水浴にそれぞれ５分間浸漬した。得られた基材を、ホウ酸緩衝液で満たしたガラス瓶に入れて密封し、オートクレーブ処理（１２１℃、３０分）を行ってソフトコンタクトレンズを得た。得られたシリコーンハイドロゲルソフトコンタクトレンズの評価結果を表３に示した。【０２８７】
（比較例７）
基材Ｃ（参考例４）に対し、特表２００５−５３８４１８号公報の実施例４に記載のコーティングＥを施した。コーティングＥはポリアクリル酸をＰＡＡ、ポリ（塩酸アリルアミン）をＰＡＨと表記するとＰＡＡ／ＰＡＨ／ＰＡＡ／ＰＡＨ／ＰＡＡ／ＰＡＨ／ＰＡＡ／ＰＡＨ／ＰＡＡの順にコーティングを行うものである。具体的には、（ａ）基材ＢをＰＡＡ１溶液（０．０１Ｍ，ｐＨ２．５）に３０分間浸漬して最も内部側の層として形成する。その後、（ｂ）得られた基材Ｃに対し、すすぎを行わずに、ＰＡＨ１溶液（０．０００１Ｍ，ｐＨ２．５）に５分間浸漬する。さらに、（ｃ）得られた基材Ｃに対し、すすぎを行わずに、ＰＡＡ２溶液（０．０００１Ｍ，ｐＨ２．５）に５分間浸漬する。（ｄ）得られる基材Ｃに対し、工程（ｂ）および（ｃ）をさらに３回繰り返してコーティングＥによってコーティングされた基材Ｃを得る。このコーティングＥによってコーティングされた基材Ｃを、ホウ酸緩衝液で満たしたガラス瓶に入れて密封し、オートクレーブ処理（１２１℃、３０分）を行ってソフトコンタクトレンズを得た。得られたシリコーンハイドロゲルソフトコンタクトレンズの評価結果を表３に示した。【０２８８】
（比較例８）
比較例１と同様の手順で基材ＡＦ（参考例２）に対し、特表２００５−５３８４１８号公報の実施例４に記載のコーティングＣを施した。すなわちＰＡＡ／ＰＡＨ／ＰＡＡ／ＰＡＨ／ＰＡＡ／ＰＡＨ／ＰＡＡ／ＰＡＨ／ＰＡＡの順にコーティングを行った。得られた基材を、ホウ酸緩衝液で満たしたガラス瓶に入れて密封し、オートクレーブ処理（１２１℃、３０分）を行って医療デバイスを得た。得られた医療デバイスの評価結果を表３に示した。【０２８９】
（実施例１２）
水晶振動子センサー（共振周波数９ＭＨｚ、ＡＴカット、金電極）をＰＡＡ溶液に３０分間浸漬した後、３つの純水浴（各１００ｍＬ）にそれぞれ１分間浸漬し、乾燥窒素ガスを吹き付けて乾燥させ、ＱＣＭ（基本周波数２７ＭＨｚ、室温（約２５℃））によって共振周波数（Ｆ１）を測定した。次に該水晶振動子センサーをＰＥＩ溶液に３０分間浸漬した後、（各１００ｍＬ）にそれぞれ１分間浸漬し、乾燥窒素ガスを吹き付けて乾燥させ、ＱＣＭ（基本周波数２７ＭＨｚ、室温（約２５℃））によって共振周波数（Ｆ２）を測定した。次に該水晶振動子センサーをＰＡＡ溶液に３０分間浸漬した後、３つの純水浴（各１００ｍＬ）にそれぞれ１分間浸漬し、乾燥窒素ガスを吹き付けて乾燥させ、ＱＣＭ（基本周波数２７ＭＨｚ、室温（約２５℃））によって共振周波数（Ｆ３）を測定した。測定結果を表４に示した。【０２９０】
【表４】
2013024799.tif 000017
【０２９１】
（実施例１３〜１５）
表４中に示した第１溶液〜第３溶液を用いて、実施例１２と同様にして共振周波数Ｆ１〜Ｆ３を測定した。実施例１３〜１５それぞれの測定結果を表４に示した。【０２９２】
（比較例９）
表４中に示すような特表２００５−５３８４１８号公報の実施例４のコーティングＣに準じた方法を実施した。具体的には、水晶振動子センサー（共振周波数９ＭＨｚ、ＡＴカット、金電極）をＰＡＡ２溶液に３０分間浸漬した後、３つの純水浴（各１００ｍＬ）にそれぞれ１分間浸漬し、乾燥窒素ガスを吹き付けて乾燥させ、ＱＣＭ（基本周波数２７ＭＨｚ、室温（約２５℃））によって共振周波数（Ｆ１）を測定した。次に該水晶振動子センサーをＰＡＨ１溶液に５分間浸漬した後、（各１００ｍＬ）にそれぞれ１分間浸漬し、乾燥窒素ガスを吹き付けて乾燥させ、ＱＣＭ（基本周波数２７ＭＨｚ、室温（約２５℃））によって共振周波数（Ｆ２）を測定した。次に該水晶振動子センサーをＰＡＡ２溶液に５分間浸漬した後、３つの純水浴（各１００ｍＬ）にそれぞれ１分間浸漬し、乾燥窒素ガスを吹き付けて乾燥させ、ＱＣＭ（基本周波数２７ＭＨｚ、室温（約２５℃））によって共振周波数（Ｆ３）を測定した。以下同様に表４中に記載の第４溶液〜第９溶液に５分間浸漬した後、純水で洗浄、乾燥窒素ガスによる乾燥後、共振周波数Ｆ４〜Ｆ９を測定した。測定結果を表４に示した。【０２９３】
（比較例１０）
比較例８と同様に、特表２００５−５３８４１８号公報の実施例４に記載のコーティングＣに準じた方法を実施した。表４中に示した第１溶液〜第９溶液を用いて、比較例９と同様にして共振周波数Ｆ１〜Ｆ９を測定した。測定結果を表４に示した。【０２９４】
（比較例１１）
比較例８と同様に、特表２００５−５３８４１８号公報の実施例４に記載のコーティングＥに準じた方法を実施した。表４中に示した第１溶液〜第９溶液を用いて、比較例９と同様にして共振周波数Ｆ１〜Ｆ９を測定した。測定結果を表４に示した。【０２９５】
（参考例１３）
表４中に示した第１溶液〜第３溶液を用いて、実施例１２と同様にして共振周波数Ｆ１〜Ｆ３を測定した。測定結果を表４に示した。【０２９６】
（参考例６）
成分Ａとして下記式（Ｍ２）【０２９７】
【化１２】
2013024799.tif 000018
【０２９８】
で表される両末端にメタクリロイル基を有するポリジメチルシロキサン（ＦＭ７７２６、ＪＮＣ、質量平均分子量２９ｋＤ、数平均分子量２６ｋＤ）（５０質量部）、成分Ｂとしてトリフルオロエチルアクリレート（ビスコート３Ｆ、大阪有機化学工業）（４６質量部）、成分Ｃとしてメチルメタクリレート（３質量部）、成分Ｃとして重合性基を有する紫外線吸収剤（ＲＵＶＡ−９３、大塚化学）（１質量部）、成分Ｃとして重合開始剤“イルガキュア（登録商標）”８１９（チバ・スペシャルティ・ケミカルズ、０．７５質量部）およびｔ−アミルアルコール（１０質量部）を混合して撹拌し、均一で透明なモノマー混合物を得た。【０２９９】
このモノマー混合物を試験管に入れ、タッチミキサーで攪拌しながら減圧２０Ｔｏｒｒ（２７ｈＰａ）にして脱気を行い、その後アルゴンガスで大気圧に戻した。この操作を３回繰り返した。その後、窒素雰囲気のグローブボックス中で透明樹脂（ポリ４−メチルペンテン−１）製のコンタクトレンズ用フロントカーブ（ＦＣ）モールドに、前記モノマー混合物を注入し、そこに遮光部（直径８．０ｍｍ）と、該遮光部本体に開口部（直径１．５ｍｍ）を有する黒色のポリエチレンテレフタレートフィルム製遮光材料を入れた。その上にさらにモノマー混合物を加え、ピンセットで遮光材料をモールド中央に調節した。【０３００】
ここで、ベースカーブ（ＢＣ）モールドを載せ、遮光材料がモールド中央からずれた際には、ＢＣモールドを回転させて調整した。蛍光ランプ（東芝、ＦＬ−６Ｄ、昼光色、６Ｗ、４本）を用いて光照射（８０００ルクス、２０分間）して重合した。モールドを裏返して、さらに２０分間光照射して重合した。重合後、治具を用いてモールドを外し、モールドを１００質量％イソプロピルアルコール水溶液中に浸漬して、６０℃に加温した。３０分後、モールドからコンタクトレンズ形状の成型体を剥がした。得られた成型体を、大過剰量の１００質量％イソプロピルアルコール水溶液に６０℃、２時間浸漬し、抽出した。抽出後、キムワイプ上にレンズを置き、乾燥した後、トレイに移した。得られた成型体は、縁部の直径約１４ｍｍ、中心部厚み約０．０７ｍｍであった。【０３０１】
（参考例７）
成分Ａとして両末端にメタクリロイル基を有するポリジメチルシロキサン（ＦＭ７７２６、チッソ、前述の式（Ｍ２）の化合物、質量平均分子量２９ｋＤ、数平均分子量２６ｋＤ）（４９質量部）、成分Ｂとしてトリフルオロエチルアクリレート（ビスコート３Ｆ、大阪有機化学工業）（４５質量部）、成分Ｃとして２−エチルヘキシルアクリレート（５質量部）、成分ＣとしてＮ，Ｎ−ジメチルアクリルアミド（１質量部）、成分Ｃとして重合性基を有する紫外線吸収剤（ＲＵＶＡ−９３、大塚化学）（１質量部）、成分Ｃとして重合性基を有する着色剤［（Ｕｎｉｂｌｕｅ  Ａ、シグマアルドリッチ、式（Ｍ３）］（０．１質量部）、重合開始剤“イルガキュア（登録商標）”８１９（チバ・スペシャルティ・ケミカルズ、０．７５質量部）およびｔ−アミルアルコール（１０質量部）を混合し撹拌した。メンブレンフィルター（０．４５μｍ）でろ過して不溶分を除いてモノマー混合物を得た。【０３０２】
このモノマー混合物を試験管に入れ、タッチミキサーで攪拌しながら減圧２０Ｔｏｒｒ（２７ｈＰａ）にして脱気を行い、その後アルゴンガスで大気圧に戻した。この操作を３回繰り返した。その後、窒素雰囲気のグローブボックス中で透明樹脂（ポリ４−メチルペンテン−１）製のコンタクトレンズ用モールドにモノマー混合物を注入し、蛍光ランプ（東芝、ＦＬ−６Ｄ、昼光色、６Ｗ、４本）を用いて光照射（８０００ルクス、２０分間）して重合した。重合後、モールドごと６０質量％イソプロピルアルコール水溶液中に浸漬して、モールドからコンタクトレンズ形状の成型体を剥離した。得られた成型体を、大過剰量の８０質量％イソプロピルアルコール水溶液に６０℃、２時間浸漬した。抽出後、キムワイプ上にレンズを置き、乾燥した後、トレイに移した。得られた成型体は、縁部の直径約１４ｍｍ、中心部厚み約０．０７ｍｍであった。【０３０３】
さらに、成型体を大過剰量の５０質量％イソプロピルアルコール水溶液に室温で３０分間浸漬し、次に大過剰量の２５質量％イソプロピルアルコール水溶液に室温で３０分間浸漬し、次に大過剰量の純水に室温で３０分間浸漬した。最後に、成型体を密閉バイアル瓶中に清浄な純水に浸漬した状態で入れ、１２１℃、３０分間、オートクレーブ滅菌を行った。得られた成型体の含水率は１％未満であった。【０３０４】
また、この参考例７の成型体の酸素透過係数を測定するため、上述したモールドのかわりに２枚のガラス板とスペーサ（ガスケットを兼ねる）を用いる他は上記と同様の手順によって６０ｍｍ×６０ｍｍ×０．２５ｍｍのフィルム形状のサンプルを得た。このサンプルの酸素透過係数は、３８０×１０−１１［（ｃｍ２／ｓｅｃ）ｍＬＯ２／（ｍＬ・ｈＰａ）］（５１０Ｂａｒｒｅｒ）であり、眼用レンズ素材として非常に高い値であった。【０３０５】
（参考例８）
参考例７で得られた成型体（コンタクトレンズ）のフロントカーブ表面に図４の虹彩パターン４１０をプリントしてコンタクトレンズ形状のサンプルを得た。プリントされた虹彩パターンの直径は、約１１ｍｍであった。虹彩パターン中央部の光学的透明部の最大の直径は、約６．５ｍｍであった。また、得られた成型体は、縁部の直径約１４ｍｍ、中心部厚み約０．０７ｍｍであった。【０３０６】
（参考例９）
参考例７で得られた成型体（コンタクトレンズ）のフロントカーブ表面に図５の虹彩パターン４２０をプリントしてコンタクトレンズ形状のサンプルを得た。プリントされた虹彩パターンの直径は、約８．０ｍｍであって、光学的瞳孔の直径は、約１．３５ｍｍであった。【０３０７】
（参考例１０）
成分Ａとして両末端にメタクリロイル基を有するポリジメチルシロキサン（ＦＭ７７２６、チッソ、前述の式（Ｍ２）の化合物、質量平均分子量２９ｋＤ、数平均分子量２６ｋＤ）（５０質量部）、成分Ｂとしてトリフルオロエチルアクリレート（ビスコート３Ｆ、大阪有機化学工業）（４６質量部）、成分Ｃとしてメチル（メタ）アクリレート（３質量部）、成分Ｃとして重合性基を有する紫外線吸収剤（ＲＵＶＡ−９３、大塚化学）（１質量部）、成分Ｃとして重合開始剤“イルガキュア（登録商標）”８１９（チバ・スペシャルティ・ケミカルズ、０．７５質量部）およびｔ−アミルアルコール（１０質量部）を混合して撹拌し、均一で透明なモノマー混合物を得た。【０３０８】
このモノマー混合物を試験管に入れ、タッチミキサーで攪拌しながら減圧２０Ｔｏｒｒ（２７ｈＰａ）にして脱気を行い、その後アルゴンガスで大気圧に戻した。この操作を３回繰り返した。その後、窒素雰囲気のグローブボックス中で透明樹脂（ポリ４−メチルペンテン−１）製のコンタクトレンズ用ＦＣモールドに、前記モノマー混合物を注入した。コンタクトレンズ用ＢＣモールドを上から載せた。蛍光ランプ（東芝、ＦＬ−６Ｄ、昼光色、６Ｗ、４本）を用いて光照射（８０００ルクス、２０分間）して重合した。ＢＣモールドを外し、レンズ表面に図４の虹彩パターン４１０（参考例８と同じもの）をプリントした。その上に、さらにモノマー混合物を入れた。ＢＣモールドを載せ、さらに２０分間光照射して重合した。重合後に、治具を用いてモールドを外した。モールドを１００質量％イソプロピルアルコール水溶液中に浸漬して、６０℃にて加温した。３０分後にモールドからコンタクトレンズ形状の成型体を剥がした。得られた成型体を、大過剰量の１００質量％イソプロピルアルコール水溶液に６０℃、２時間浸漬し、抽出した。抽出後、キムワイプ上にレンズを置き、乾燥した後、トレイに移した。得られたレンズは、縁部の直径約１４ｍｍ、中心部厚み約０．０７ｍｍであった。【０３０９】
（参考例１１）
図５の虹彩パターン４２０（参考例９と同じもの）に変える以外は、参考例１０と同様の操作を行い、レンズを作製した。得られたレンズは、縁部の直径約１４ｍｍ、中心部厚み約０．０７ｍｍであった。【０３１０】
（実施例１６）
参考例６で得られた成型体をＰＡＡ溶液に室温で３０分間浸漬した後、ビーカー中の純水で軽く濯ぎ洗いした。成型体を新しい純水が入ったビーカーに移し、超音波洗浄器にかけた（３０秒間）。さらに、新しい純水が入ったビーカー中で軽く濯ぎ洗いした。次いで、ＰＥＩ溶液、ｐ(ＤＭＡＡ/ＡＡ)溶液の順に同様の操作を繰り返した。コーティング操作を終えた後、コーティングしたレンズを密閉バイアル瓶中のホウ酸緩衝液中に浸漬した状態で入れ、１２１℃で３０分間、オートクレーブ滅菌を行った。乾燥感が少なく、かつピンホールを有し、遠方も近方も焦点が合うようなレンズが得られた。また、得られたレンズの物性評価結果を表５に示した。該レンズを２３℃、湿度６０％条件下で２４時間静置したところ、レンズの収縮や変形は認められなかった。【０３１１】
【表５】
2013024799.tif 000019
【０３１２】
（実施例１７）
参考例８で得られた成型体をＰＡＡ溶液に室温で３０分間浸漬した後、ビーカー中の純水で軽く濯ぎ洗いした。成型体を新しい純水が入ったビーカーに移し、超音波洗浄器にかけた（３０秒間）。さらに、新しい純水が入ったビーカー中で軽く濯ぎ洗いした。次いで、ＰＥＩ溶液、ｐ(ＤＭＡＡ/ＡＡ)溶液の順に同様の操作を繰り返した。コーティング操作を終えた後、コーティングしたレンズを密閉バイアル瓶中のホウ酸緩衝液中に浸漬した状態で入れ、１２１℃で３０分間、オートクレーブ滅菌を行った。乾燥感が少なく、かつ装用者の瞳孔を大きく見せ、意匠性の良いレンズが得られた。また、得られたレンズの物性評価結果を表５に示した。該レンズを２３℃、湿度６０％条件下で２４時間静置したところ、レンズの収縮や変形は認められなかった。【０３１３】
（実施例１８）
参考例９で得られた成型体をＰＡＡ溶液に室温で３０分間浸漬した後、ビーカー中の純水で軽く濯ぎ洗いした。成型体を新しい純水が入ったビーカーに移し、超音波洗浄器にかけた（３０秒間）。さらに、新しい純水が入ったビーカー中で軽く濯ぎ洗いした。次いで、PEI溶液、ｐ(ＤＭＡＡ/ＡＡ)溶液の順に同様の操作を繰り返した。コーティング操作を終えた後、コーティングしたレンズを密閉バイアル瓶中のホウ酸緩衝液中に浸漬した状態で入れ、１２１℃で３０分間、オートクレーブ滅菌を行った。乾燥感が少なく、かつピンホールを有し、遠方も近方も焦点が合うようなレンズが得られた。また、得られたレンズの物性評価結果を表５に示した。該レンズを２３℃、湿度６０％条件下で２４時間静置したところ、レンズの収縮や変形は認められなかった。【０３１４】
（実施例１９）
参考例１０で得られた成型体（レンズ）をＰＡＡ溶液に室温で３０分間浸漬した後、ビーカー中の純水で軽く濯ぎ洗いした。成型体を新しい純水が入ったビーカーに移し、超音波洗浄器にかけた（３０秒間）。さらに、新しい純水が入ったビーカー中で軽く濯ぎ洗いした。次いで、ＰＥＩ溶液、ｐ(ＤＭＡＡ/ＡＡ)溶液の順に同様の操作を繰り返した。コーティング操作を終えた後、コーティングしたレンズを密閉バイアル瓶中のホウ酸緩衝液中に浸漬した状態で入れ、１２１℃で３０分間、オートクレーブ滅菌を行った。乾燥感が少なく、かつ装用者の瞳孔を大きく見せ、意匠性の良いレンズが得られた。また、得られたレンズの物性評価結果を表５に示した。該レンズを２３℃、湿度６０％条件下で２４時間静置したところ、レンズの収縮や変形は認められなかった。【０３１５】
（実施例２０）
参考例１１で得られた成型体（レンズ）をＰＡＡ溶液に室温で３０分間浸漬した後、ビーカー中の純水で軽く濯ぎ洗いした。成型体を新しい純水が入ったビーカーに移し、超音波洗浄器にかけた（３０秒間）。さらに、新しい純水が入ったビーカー中で軽く濯ぎ洗いした。次いで、ＰＥＩ溶液、ｐ(ＤＭＡＡ/ＡＡ)溶液の順に同様の操作を繰り返した。コーティング操作を終えた後、コーティングしたレンズを密閉バイアル瓶中のホウ酸緩衝液中に浸漬した状態で入れ、１２１℃で３０分間、オートクレーブ滅菌を行った。乾燥感が少なく、かつピンホールを有し、遠方も近方も焦点が合うようなレンズが得られた。また、得られたレンズの物性評価結果を表５に示した。該レンズを２３℃、湿度６０％条件下で２４時間静置したところ、レンズの収縮や変形は認められなかった。【０３１６】
（参考例１４）
参考例７で得られた成型体をＰＡＡ溶液に室温で３０分間浸漬した後、ビーカー中の純水で軽く濯ぎ洗いした。成型体を新しい純水が入ったビーカーに移し、超音波洗浄器にかけた（３０秒間）。さらに、新しい純水が入ったビーカー中で軽く濯ぎ洗いした。次いで、ＰＥＩ溶液、ｐ(ＤＭＡＡ/ＡＡ)溶液の順に同様の操作を繰り返した。コーティング操作を終えた後、コーティングしたレンズを密閉バイアル瓶中のホウ酸緩衝液中に浸漬した状態で入れ、１２１℃で３０分間、オートクレーブ滅菌を行った。参考例１４では、意匠性に乏しい、単焦点のレンズが得られた。該レンズを２３℃、湿度６０％条件下で２４時間静置したところ、レンズの収縮や変形は認められなかった。【０３１７】
（比較例１２）
市販カラーコンタクトレンズ（含水率５８％）を被験者ＡおよびＢが６時間装用した。Ａ、Ｂともに眼の乾燥感を感じて快適ではなかった。また、レンズを２３℃、湿度６０％条件下で２４時間静置させると水分が蒸発することにより、収縮し、しわが入って変形した。【０３１８】
（比較例１３）
参考例６で得られた成型体を１質量％ＰＶＰ Ｋ９０水溶液（ポリビニルピロリドン、シグマアルドリッチジャパン、分子量３６万）に室温で３０分間浸漬した後、取り出して人指で触ったところ非常に優れた易滑性があった。易滑性評価基準でＡであった。その後、ビーカー中の純水で軽く濯ぎ洗いし、人指で触ったところ易滑性がなかった。易滑性評価基準でＥであった。また、このレンズにおける他の物性評価結果を表５に示した。【０３１９】
（比較例１４）
参考例８で得られた成型体を１質量％ＰＶＰ Ｋ９０水溶液（ポリビニルピロリドン、シグマアルドリッチジャパン、分子量３６万）に室温で３０分間浸漬した後、取り出して人指で触ったところ非常に優れた易滑性があった。易滑性評価基準でＡであった。その後、ビーカー中の純水で軽く濯ぎ洗いし、人指で触ったところ易滑性がなかった。易滑性評価基準でＥであった。また、このレンズにおける他の物性評価結果を表５に示した。【０３２０】
（比較例１５）
参考例９で得られた成型体を１質量％ＰＶＰ Ｋ９０水溶液（ポリビニルピロリドン、シグマアルドリッチジャパン、分子量３６万）に室温で３０分間浸漬した後、取り出して人指で触ったところ非常に優れた易滑性があった。易滑性評価基準でＡであった。その後、ビーカー中の純水で軽く濯ぎ洗いし、人指で触ったところ易滑性がなかった。易滑性評価基準でＥであった。また、このレンズにおける他の物性評価結果を表５に示した。【０３２１】
（比較例１６）
参考例１０で得られた成型体（レンズ）を１質量％ＰＶＰ Ｋ９０水溶液（ポリビニルピロリドン、シグマアルドリッチジャパン、分子量３６万）に室温で３０分間浸漬した後、取り出して人指で触ったところ非常に優れた易滑性があった。易滑性評価基準でＡであった。その後、ビーカー中の純水で軽く濯ぎ洗いし、人指で触ったところ易滑性がなかった。易滑性評価基準でＥであった。また、このレンズにおける他の物性評価結果を表５に示した。【０３２２】
（比較例１７）
参考例１１で得られた成型体（レンズ）を１質量％ＰＶＰ Ｋ９０水溶液（ポリビニルピロリドン、シグマアルドリッチジャパン、分子量３６万）に室温で３０分間浸漬した後、取り出して人指で触ったところ非常に優れた易滑性があった。易滑性評価基準でＡであった。その後、ビーカー中の純水で軽く濯ぎ洗いし、人指で触ったところ易滑性がなかった。易滑性評価基準でＥであった。また、このレンズにおける他の物性評価結果を表５に示した。【０３２３】
（実施例２１〜４０および比較例１８）
表６中に記載の基材を用いて、表６中に記載の各参考例に記載の方法で虹彩パターンの付与と表面処理を行ってコンタクトレンズを得た。評価結果を表６に示した。【０３２４】
【表６】
2013024799.tif 000020
【０３２５】
（実施例４１）
参考例２の基材Ａの作製法に従って、図６に示す涙液交換促進パターン５１０のような貫通孔（径０．８ｍｍ）を複数有するコンタクトレンズＡ１を得た（縁部の直径約１３ｍｍ、中心部厚み約０．０７ｍｍ）。ただし、コンタクトレンズを重合後、モールドとコンタクトレンズを分離する前の段階で、専用の打ち抜き型を使用してコンタクトレンズにモールドごと貫通孔を穿孔した。【０３２６】
（実施例４２）
専用形状のモールドを使用する以外は参考例２の基材Ａの作製法に従って、図７に示す涙液交換促進パターン５２０のような貫通孔〔長径（径）３ｍｍ、短径０．８ｍｍ〕を複数有するコンタクトレンズＡ２を得た（縁部の直径約１３ｍｍ、中心部厚み約０．０７ｍｍ）。【０３２７】
（実施例４３）
専用形状のモールドを使用する以外は参考例２の基材Ａの作製法に従って、図８に示す涙液交換促進パターン５３０のような後面側の溝（長４ｍｍ、幅１ｍｍ）を複数有するコンタクトレンズＡ３を得た（縁部の直径約１３ｍｍ、中心部厚み約０．０７ｍｍ）。【０３２８】
（比較例１９）
参考例４の基材Ｃの作製法に従って、図６に示す涙液交換促進パターン５１０のような貫通孔（径０．８ｍｍ）を有するコンタクトレンズＣ１を得た（縁部の直径約１３ｍｍ、中心部厚み約０．０７ｍｍ）。ただし、コンタクトレンズを重合後、モールドとコンタクトレンズを分離する前の段階で、専用の打ち抜き型を使用してコンタクトレンズにモールドごと貫通孔を穿孔した。【０３２９】
（実施例４４〜７３、比較例２０および比較例２１）
表７中に記載のコンタクトレンズ（または基材）を基材として用いて、表７中に記載の参考例に記載の方法で表面処理を行ってコンタクトレンズを得た。評価結果を表７に示した。【０３３０】
【表７】
2013024799.tif 000021
【産業上の利用可能性】
【０３３１】
本発明は医療デバイス、この医療デバイスに適用するためのコーティング溶液の組合せおよび医療デバイスの製造方法に関するものであり、体液等を含む体表面と接触するデバイス、または体内に導入されるデバイス、例えば、眼用レンズや皮膚用材料に好適に使用できる。特に低含水性軟質眼用レンズ、例えば、ソフトコンタクトレンズ、眼内レンズ、人工角膜、角膜インレイ、角膜オンレイ、メガネレンズなどの眼用レンズとして有用である。中でも視力矯正用途やコスメティック用途に用いられる低含水性軟質コンタクトレンズに好適である。
【符号の説明】
【０３３２】
１  装置
１０  試料台
１０ａ  石英ガラス板
１１  測定治具（アルミニウム製）
１２  摩擦検出部
１３  力計
２０  摩擦子
２１  取付ホルダ（アルミニウム製）
２２  パッキン（“テフロン（登録商標）”製）
２３  ナット（アルミニウム製）
Ｓ  サンプル
４１，４２  低含水性軟質眼用レンズ
４１０，４２０  虹彩パターン
４２１  光学的瞳孔
５１，５２，５３  低含水性軟質コンタクトレンズ
５１０，５２０，５３０  涙液交換促進パターン
５１１，５２１  貫通孔
５３１  溝
【図１】
2013024799.tif 000022
【図２】
2013024799.tif 000023
【図３】
2013024799.tif 000024
【図４】
2013024799.tif 000025
【図５】
2013024799.tif 000026
【図６】
2013024799.tif 000027
【図７】
2013024799.tif 000028
【図８】
2013024799.tif 000029
【国際調査報告】
2013024799.tif 000030
2013024799.tif 000031
2013024799.tif 000032
2013024799.tif 000033
2013024799.tif 000034
2013024799.tif 000035
2013024799.tif 000036
2013024799.tif 000037